(57)【特許請求の範囲】
【請求項１】
密閉装置内で水性処理配合物および固体の粒状物質と一緒に、加湿された動物の基材を撹拌する工程を含んでなり、そこで、
水性処理配合物が少なくとも１種の着色剤を含んでなり、そして
固体の粒状物質が複数のポリマー粒子、または複数の非ポリマー粒子、または複数のポリマー粒子と非ポリマー粒子の混合物を含んでなり、そして
ポリマーまたは非ポリマー粒子が１ｍｍ〜５００ｍｍの平均粒径および／または１〜５００ｍｍの長さをもち、
動物の基材が、原皮、表皮または本革である、
動物の基材を処理する方法。
【請求項２】
密閉装置が、回転性に取付られたドラム、または回転性に取付けられた円筒状ケージの形態の処理室を含んでなり、そしてその方法が、前記処理室を回転することにより、前記動物の基材と前記処理配合物を撹拌する工程を含んでなる、請求項１に記載の方法。
【請求項３】
動物の基材に適用される少なくとも幾つかの着色剤、または動物の基材に適用される実質的にすべての着色剤が処理配合物から由来する、請求項１または２に記載の方法。
【請求項４】
着色剤が１種以上の染料、顔料、蛍光増白剤またはそれらの混合物から選択され、好ましくは着色剤がアニオン性染料、カチオン性染料、酸性染料、塩基性染料、両性染料、反応性染料、直接染料、クロム媒染染料、前金属化染料および硫黄染料から選択される１種以上の染料である、請求項１〜３のいずれか１項に記載の方法。
【請求項５】
動物の基材が、１０００：１〜１：１０００重量／重量、または１：１００〜１：１重量／重量の、水対動物の基材の比率を達成するように、湿潤化により加湿される、請求項１〜４のいずれか１項に記載の方法。
【請求項６】
処理配合物中の水対固体の粒状物質の比率が、１０００：１〜１：１０００重量／重量、または１：１〜１：１００重量／重量である、請求項１〜５のいずれか１項に記載の方法。
【請求項７】
固体の粒状物質対動物の基材の比率が、１０００：１〜１：１０００重量／重量、または５：１〜１：５重量／重量である、請求項１〜６のいずれか１項に記載の方法。
【請求項８】
固体の粒状物質、対動物の基材、対水の比率が、１：１：１〜５０：５０：１重量／重量である、請求項１〜７のいずれか１項に記載の方法。
【請求項９】
固体の粒状物質を導入する前に、密閉装置内に水性処理配合物の第１の部分を添加し、そして処理配合物と一緒に、加湿された動物の基材を撹拌するか、または水性処理配合物を添加する前に、密閉装置内で固体の粒状物質と一緒に、加湿された動物の基材を撹拌する工程を含んでなる、請求項１〜８のいずれか１項に記載の方法。
【請求項１０】
再循環手段により処理室内に固体の粒状物質を再循環させる工程を含んでなる、請求項２、または請求項２に従属する時は請求項３〜９のいずれか１項に記載の方法。
【請求項１１】
水性処理配合物と固体の粒状物質と一緒の、加湿された動物の基材の前記撹拌の前または後に、前記動物の基材を、なめし、再なめし、洗浄、原皮の保存仕立て、浸漬、石灰処理、脱毛、取り残しの毛と汚れを除去、皮から肉をそぐ、脱灰、戻し酸洗いおよび脂肪液浸漬を含むビームハウス処理、酵素処理、染料固定並びに１つ以上の更なる着色剤処理から選択される少なくとも一つの更なる処理に暴露する工程を更に含んでなる、請求項１〜１０のいずれか１項に記載の方法。
【請求項１２】
処理配合物が少なくとも５重量／重量％、好ましくは９９．９重量／重量％以下の水を含んでなる、請求項１〜１１のいずれか１項に記載の方法。
【請求項１３】
処理配合物が水を含んでなり、そして有機溶媒を含まない、請求項１〜１２のいずれか１項に記載の方法。
【請求項１４】
その方法が、動物の基材との粒状物質の接触の前に、固体の粒状物質を着色剤で被覆するようになっている段階を含まない、請求項１〜１３のいずれか１項に記載の方法。
【請求項１５】
密閉装置内で水性処理配合物および固体の粒状物質と一緒に、加湿された動物の基材を撹拌する工程を含んでなる動物の基材を処理するためのその後の方法において、粒子が少なくとも１回再使用される、請求項１〜１４のいずれか１項に記載の方法。
【請求項１６】
動物基材の処理後に、固体の粒状物質が処理室から回収される、請求項２３または、請求項２に従属する時は請求項３〜１５のいずれか１項に記載の方法。
【請求項１７】
固体の粒状物質が動物の基材の表面に浸透しない、請求項１〜１６のいずれか１項に記載の方法。
【請求項１８】
ポリマーまたは非ポリマー粒子が、１ｍｇ〜１００ｇまたは５ｍｇ〜１００ｍｇの平均質量をもち、好ましくは０．５〜２０ｇ／ｃｍ3または０．５〜３．５ｇ／ｃｍ3の平均密度をもち、好ましくは１ｍｍ〜５．０ｍｍまたは２．５ｍｍ〜４．５ｍｍの平均粒径をもち、好ましくは１ｍｍ〜５．０ｍｍまたは２．５ｍｍ〜４．５ｍｍの長さをもち、および／または、ポリマー粒子が５〜２７５ｍｍ3の平均容量をもつ、請求項１〜１７のいずれか１項に記載の方法。
【請求項１９】
ポリマーまたは非ポリマー粒子がビーズを含んでなる、請求項１〜１８のいずれか１項に記載の方法。
【請求項２０】
非ポリマー粒子が、セラミック材料、耐熱材料、火成、堆積または変成鉱物、複合材料、金属、ガラスまたは木材の粒子を含んでなる、請求項１〜１９のいずれか１項に記載の方法。
【請求項２１】
ａ）密閉装置中で水性処理配合物の第１の部分と固体の粒状物質と一緒に、加湿された動物の基材を撹拌する工程、
ｂ）固体の粒状物質を取り出す工程、
ｃ）水性処理配合物の第２の部分を添加し、そして水性処理配合物と一緒に、加湿された動物の基材を撹拌する工程：
の段階を含んでなる、請求項１〜２０のいずれか１項に記載の方法。
【請求項２２】
処理室が穿孔を含んでなる、請求項２、または請求項２に従属する時は請求項３〜２１のいずれか１項に記載の方法。
【請求項２３】
請求項１〜２２のいずれか１項に従う、ヒトへの使用のための動物の基材を調製する方法。
【請求項２４】
処理された動物の基材、またはそれらの一つ以上の部分を乾燥、被覆、仕上げ塗り、磨き仕上げ、切削、型削り、成型、型押し、型抜き、のり付け、縫い込み、張り付けおよび包装から選択される一つ以上のその後の加工段階を含んでなる、請求項１〜２３のいずれか１項に記載の方法。
【請求項２５】
前記の一つ以上のその後の加工段階が、最終的本革基材を製造する工程を含んでなる、請求項２４に記載の方法。
【請求項２６】
該方法の少なくとも一つの相または段階は、０℃〜１００℃の間、好ましくは０℃〜６０℃の間、より好ましくは２０℃〜６０℃の間の温度で実施される、請求項１〜２５のいずれか１項に記載の方法。
【請求項２７】
動物の基材の処理後に、粒子をクリーニング手順に暴露する段階を含む、請求項１〜２６のいずれか１項に記載の方法。
【請求項２８】
前記粒子は、場合により１０回おき、５回おき、３回おき、２回おきまたは１回おきの撹拌段階後に断続的に洗浄される請求項１５に記載の方法。
【請求項２９】
粒子のクリーニング段階は、水、有機溶媒またはそれらの混合物であるクリーニング配合物で粒子を洗浄する工程を含み、クリーニング配合物は、あらゆる汚染物の除去を助けるために、場合により１種以上の洗浄剤を含み、洗浄剤は、場合により界面活性剤、洗剤、染料移動剤、殺生物剤、殺真菌剤、ビルダーおよび金属キレート剤から選択される請求項２８に記載の方法。
【請求項３０】
洗浄中、粒子が撹拌される請求項２８または２９に記載の方法。
【発明の詳細な説明】
【技術分野】
【０００１】
本発明は、基材を処理する改善された方法、そして特に、前記方法が動物から採られた基材を処理する工程を含んでなる方法に関する。本発明はとりわけ、それに着色剤を適用することにより、動物の基材を処理する方法に関する。着色剤は染料または顔料であることができる。本発明の実施態様はまた、動物の基材に着色剤を適用するための処理の前、または後に実施される他の工程または処理段階を包含することができる。
【背景技術】
【０００２】
表皮（ｓｋｉｎ）、原皮（ｈｉｄｅ）、生皮（ｐｅｌｔ）および本革（ｌｅａｔｈｅｒ）のような動物の基材を処理または加工するための最近の方法は、大量の水の使用を必要とする。例えば、動物の基材が原皮を含んでなる処理法においては、典型的には原皮１ｋｇにつき３０ｋｇの水が要求される。動物の基材から望ましくない物質（例えば、腐敗を受け易いもの）を取り除くために、そして動物の基材上に特定の特性を与えるための化学的修飾を伴う工程のその後の段階において、大量の水が必要とされる。基材の化学的修飾はなかでも、保存、防水、着色および／またはあらゆる所望される風合いまたは美的性状を提供する目的のために実施することができる。前記の様々な段階は概して、１種以上の成分を含んでなる処理配合物の存在下で実施されると考えられる。大量の水はまた、このような動物の基材に着色剤を添加する、従来の段階または工程においても要求される可能性がある。
【０００３】
動物の基材の重量に対する大量の水のために、当該技術分野で知られた現代の処理工程は、許容され得る時間枠内での基材の有効な処理を確保するために、処理配合物中に使用される化学薬品の量の比例した増加を要求する。その結果、このような工程から、過剰量の、汚染するそして環境を損傷する流出液が生成され得る。更に、動物の基材の損傷を回避するためにはごく低レベルの機械的処置を使用することができるので、長い工程時間が必要である可能性がある。
【０００４】
人間への使用のための動物の基材を調製する多数の方法はまだ、主として伝統的な工程に基づいたままであり、近年、あまり進歩が見られていない。例えば、本革の加工および製造法は大部分、７５年間あまり変わらないままであった。１９９１年に出願され、原皮の脱灰のために二酸化炭素を使用する工程に関連した特許文献１は、本分野における幾つかの最近の進展の一例を開示している（特許文献１参照）。
【０００５】
本明細書に開示される方法の開発の前に、本発明者は以前、家庭用または産業用洗浄法における水消費の節約の課題に取り組んできた。従って、特許文献２には、汚れた基材を洗浄するための方法および配合物が開示され、その方法は複数のポリマー粒子を含んでなり、有機溶媒を含まない配合物による加湿された基材の処理を含んでなる（特許文献２参照）。しかし、そこに開示された工程は、より少量の水を必要とする、汚れた基材を洗浄する改善された手段に関するが、その出願書は動物の基材を処理する方法または工程を開示してはいない。
【０００６】
従って、先行技術の方法と関連した前記の課題を緩和し、または克服する、動物の基材を処理または調製する、改善された方法が必要である。とりわけ、動物の基材に着色剤を添加することにより、動物の基材を処理する改善された方法が必要である。特に、先行技術の方法より、少量の水を必要とすることができ、そしてこのような方法から生成される汚染する、そして危険な流出液の容量を節減することができる、動物の基材を処理する方
法が必要とされる。更に、より早急で、より効率が良い点および、先行技術の方法と比較される時に、改善された特性をもつ基材を提供する点において、好都合であることができる、動物の基材を処理する方法が望まれる。まだ更に、一つ以上の以下の特性：
ｉ      動物の基材中への処理配合物の、より深い浸透、
ｉｉ    動物の基材の表面の、より均一な処理、
ｉｉｉ  動物の基材中への、処理配合物の成分の改善された固定、
ｉｖ    感触および外観を含む改善された表面の美観、並びに
ｖ      最終処理された基材の改善された寿命：
をもつことができる基材を提供することができる、動物の基材を処理する方法が望まれる。
【先行技術文献】
【特許文献】
【０００７】
【特許文献１】欧州特許第０４３９１０８号明細書
【特許文献２】国際公開Ａ−第２００７／１２８９６２号パンフレット
【発明の概要】
【０００８】
本発明の第１の実施態様（ｅｍｂｏｄｉｍｅｎｔ）に従うと、密閉装置内で、少なくとも１種の着色剤を含んでなる水性処理配合物および固体の粒状物質を伴う加湿された動物の基材を撹拌する工程を含んでなる、動物の基材を処理する方法が提供される。従って、本発明の実施態様において、動物の基材を処理する方法は、それに着色剤を適用する工程を含んでなることができる。
【０００９】
幾つかの好適な実施態様において、動物の基材は原皮、表皮または本革であることができる。
【００１０】
幾つかの好適な実施態様において、密閉装置は、回転可能に取付けられたドラム、または回転可能に取付けられた円筒状ケージの形状の処理室を含んでなることができる。その方法は、前記の処理室を回転することにより、前記の動物の基材および前記の処理配合物を撹拌する工程を含んでなることができる。
【００１１】
幾つかの好適な実施態様において、動物基材に適用される少なくとも幾つかの着色剤は処理配合物から由来することができる。
【００１２】
幾つかの好適な実施態様において、動物の基材に適用される実質的にすべての着色剤は処理配合物から由来することができる。
【００１３】
幾つかの好適な実施態様において、着色剤は染料、顔料、蛍光増白剤またはそれらの混合物の１種以上から選択されることができる。
【００１４】
幾つかの好適な実施態様において、着色剤はアニオン性、カチオン性、酸性、塩基性、両性、反応性、直接的、クロム媒染性、前金属化された（ｐｒｅ−ｍｅｔａｌｌｉｓｅｄ）、および硫黄染料から選択される１種以上の染料であることができる。
【００１５】
幾つかの好適な実施態様において、動物の基材は、約１０００：１〜約１：１０００重量／重量の水対動物の基材の比率を達成するように、湿潤化（ｗｅｔｔｉｎｇ）により加湿される（ｍｏｉｓｔｅｎｅｄ）ことができる。動物の基材は約１：１００〜約１：１重量／重量の水対動物の基材の比率、を達成するように、湿潤化により加湿されることができる。
【００１６】
幾つかの好適な実施態様において、処理配合物中の水対動物の基材の比率は、少なくとも１：４０重量／重量〜約１０：１重量／重量であることができる。
【００１７】
幾つかの好適な実施態様において、処理配合物中の水対固体の粒状物質の比率は、約１０００：１〜約１：１０００重量／重量であることができる。幾つかの好適な実施態様において、処理配合物中の水対固体の粒状物質の比率は、約１：１〜約１：１００重量／重量であることができる。
【００１８】
幾つかの好適な実施態様において、固体の粒状物質対動物の基材の比率は、約１０００：１〜約１：１０００重量／重量であることができる。幾つかの好適な実施態様において、固体の粒状物質対動物の基材の比率は、約５：１〜約１：５重量／重量であることができる。
【００１９】
幾つかの好適な実施態様において、固体の粒状物質、対動物の基材、対水の比率は、約１：１：１〜約５０：５０：１重量／重量であることができる。
【００２０】
幾つかの好適な実施態様において、処理室は少なくとも１０容量％の未充填空積（ｕｌｌａｇｅ  ｖｏｌｕｍｅ）をもつことができる。幾つかの好適な実施態様において、処理室は少なくとも２０容量％、そしてより好適には、３０〜６０容量％または３０〜７０容量％の未充填空積をもつことができる。これらの未充填空積は、該方法の利用能を最大化しながら効率的な混合を提供するために効果的であることができる。
【００２１】
幾つかの好適な実施態様において、該方法は、固体の粒状物質を導入する前に、密閉装置内に水性処理配合物の第１の部分を添加し、そして加湿された動物の基材を処理配合物と一緒に撹拌する工程を含むことができる。
【００２２】
幾つかの好適な実施態様において、該方法は、水性処理配合物を添加する前に、密閉装置内で加湿された動物の基材を固体の粒状物質とともに撹拌する工程を含むことができる。
【００２３】
幾つかの好適な実施態様において、該方法は、再循環手段を介して、処理室内に固体の粒状物質を再循環させる工程を含むことができる。特定の実施態様において、該装置は、固体の粒状物質の貯蔵室を含むことができ、そして該方法は貯蔵室と処理室間に粒状物質を再循環させる工程を含むことができる。貯蔵室は水だめ（ｓｕｍｐ）の形状にあることができる。
【００２４】
幾つかの好適な実施態様において、該方法は更に、加湿された動物の基材の水性処理配合物および固体の粒状物質と一緒の前記の撹拌の前または後に、前記の動物の基材を、なめし、再なめし、洗浄、原皮の保存仕立て（ｃｕｒｉｎｇ）、ビームハウス処理（浸漬、石灰浸漬、脱毛、取り残しの毛と汚れを除去（ｓｃｕｄｄｉｎｇ）、皮から肉をそぐ（ｆｌｅｓｈｉｎｇ）、脱灰、戻し（ｂａｔｉｎｇ）、酸洗いおよび脂肪液浸漬を含む）、酵素処理、染料固定並びに１つ以上の更なる着色剤処理、から選択される、少なくとも一つの更なる処理に暴露する工程を更に含むことができる。
【００２５】
幾つかの好適な実施態様において、該方法は更に、動物の基材をクリーニングする段階を含むことができる。
【００２６】
幾つかの好適な実施態様において、該方法は、着色剤をそれに適用することにより、動物の基材を処理する前に、動物の基材をクリーニングする工程を含むことができる。
【００２７】
幾つかの好適な実施態様において、処理配合物は少なくとも５重量／重量％の水を含むことができる。
【００２８】
幾つかの好適な実施態様において、処理配合物は９９．９重量／重量％以下の水を含むことができる。
【００２９】
幾つかの好適な実施態様において、処理配合物は水を含むことができ、そして実質的に有機溶媒を含まないことができる。
【００３０】
幾つかの好適な実施態様において、少なくとも１種の着色剤を含んでなる水性処理配合物は、７未満のｐＨをもつことができる。
【００３１】
幾つかの好適な実施態様において、該方法は染料浸透段階およびその後の染料固定段階を含んでなることができ、そして少なくとも１種の着色剤を含んでなる配合物は、染料浸透段階において７未満のｐＨ、そして染料固定段階においては７未満のｐＨをもつことができる。
【００３２】
幾つかの好適な実施態様において、該方法は染料浸透段階およびその後の染料固定段階を含んでなり、そして少なくとも１種の着色剤を含んでなる配合物は、染料浸透段階において７未満のｐＨ、そして染料固定段階において７を超えるｐＨをもつことができる。
【００３３】
幾つかの好適な実施態様において、該方法は、粒状物質の動物の基材との接触の前に、固体の粒状物質を着色剤で被覆するようになっている段階を含まない可能性がある。
【００３４】
幾つかの好適な実施態様において、未被覆の、洗浄された（ｗａｓｈｅｄ）、またはクリーニングされた固体の粒状物質を、処理室内に導入されることができる。このような未被覆の、洗浄されたまたは清浄化された固体の粒状物質を、前記の動物の基材の存在下で導入することができる。
【００３５】
幾つかの好適な実施態様において、該方法は、同時にまたは連続して、前記の処理室に動物の基材、少なくとも１種の着色剤を含んでなる水性処理配合物および、その表面上に着色剤をもつ固体の粒状物質を添加する工程を含んでなることができ、ここで、固体の粒状物質の表面上の前記の着色剤は、前記の着色剤を含んでなる水性処理配合物の存在下で、前記の固体の粒状物質による動物の基材の以前の処理後に、前記の固体の粒状物質の表面上に残留する着色剤である。
【００３６】
幾つかの好適な実施態様において、粒子は、該方法に従うその後の処理工程において、少なくとも１回は再使用されることができる。一つの実施態様において、ポリマーまたは非ポリマー粒子は１回以上再使用されることができる。典型的には、ポリマーまたは非ポリマー粒子は本発明の方法に再使用される。
【００３７】
ポリマーまたは非ポリマー粒子は典型的には、少なくとも２回、少なくとも１０回、少なくとも２０回、少なくとも５０回または更に、少なくとも１００回でも再使用されることができる。粒子は典型的には１０，０００回を超えては再使用されない。幾つかの好適な実施態様において、粒子は１，０００回を超えては再使用されない。
【００３８】
幾つかの好適な実施態様において、該方法は、動物の基材の処理後に、粒子をクリーニング手順にかける段階を含むことができる。
【００３９】
ポリマーまたは非ポリマー粒子が再使用される時に、しばしば粒子を間欠的にクリーニ
ングすることが望ましい。これは、望ましくない汚染物が蓄積することを防止し、そして／または処理成分が劣化し、そして次に動物の基材上に沈着することを防止する補助になることができる。幾つかの好適な実施態様において、粒子のクリーニング段階は、１０回おき、５回おき、３回おき、２回おきまたは１回おきの撹拌段階後毎に実施することができる。粒子のクリーニング段階は、クリーニング配合物でポリマーまたは非ポリマー粒子を洗浄する工程を含むことができる。クリーニング配合物は水、有機溶媒またはそれらの混合物のような液体溶媒であることができる。幾つかの好適な実施態様において、クリーニング配合物は少なくとも１０重量％、より好適には少なくとも３０重量％、更により好適には少なくとも５０重量％、特に少なくとも８０重量％の水、より特には少なくとも９０重量％の水を含むことができる。クリーニング配合物は、あらゆる汚染物の除去を助けるために１種以上のクリーニング剤を含むことができる。適切なクリーニング剤は、界面活性剤、洗剤、染料移動剤、殺生物剤、殺真菌剤、ビルダーおよび金属キレート剤を含むことができる。粒子はエネルギーの節約のためには０℃〜４０℃の温度でクリーニングすることができるが、更により良いクリーニング能のためには、４１〜１００℃の温度を使用することができる。クリーニング時間は一般に１秒〜１０時間、典型的には１０秒〜１時間、そしてより典型的には３０秒〜３０分間であることができる。クリーニング配合物は、特定の処理配合物の成分のクリーニングを最適に提供するｐＨに応じて酸性、中性または塩基性であることができる。クリーニング中、ポリマーまたは非ポリマー粒子はクリーニング工程を加速するように撹拌されることは望ましい可能性がある。幾つかの好適な実施態様において、固体の粒状物質のクリーニング段階は、あらゆる動物の基材の不在下で実施することができる。幾つかの好適な実施態様において、本発明の方法は、装置に撹拌段階（サイクル）および次に粒子のクリーニング段階（サイクル）を間欠的に実施させるようにプログラムされた電子制御ユニットを備えた装置内で実施することができる。異なる処理配合物および／または異なる基剤が使用される時は、化学薬品または材料のあらゆる相互汚染の可能性を防止または低下させるように、粒子のクリーニング段階を実施することが望ましい可能性がある。
【００４０】
幾つかの好適な実施態様において、固体の粒状物質は動物の基材の処理後に、処理室から回収することができる。
【００４１】
幾つかの好適な実施態様において、固体の粒状物質は、動物の基材の表面に浸透しない。
【００４２】
幾つかの好適な実施態様において、固体の粒状物質は、複数のポリマー粒子、または複数の非ポリマー粒子、または複数のポリマー粒子と非ポリマー粒子の混合物を含むことができる。
【００４３】
幾つかの好適な実施態様において、ポリマーまたは非ポリマー粒子は約０．５ｇ／ｃｍ3〜約２０ｇ／ｃｍ3の平均密度をもつことができる。
【００４４】
幾つかの好適な実施態様において、ポリマーまたは非ポリマー粒子は約０．５ｇ／ｃｍ3〜約３．５ｇ／ｃｍ3の平均密度をもつことができる。幾つかの実施態様において、０．５ｇ／ｃｍ3〜３．５ｇ／ｃｍ3の密度をもつポリマー粒子が特に適切であることができる。他の実施態様において、０．５〜１ｇ／ｃｍ3未満の密度をもつポリマー粒子が特に適することができる。
【００４５】
幾つかの好適な実施態様において、ポリマーまたは非ポリマー粒子は約１ｍｇ〜約５ｋｇの平均質量をもつことができる。幾つかの実施態様において、ポリマーまたは非ポリマー粒子は１ｍｇ〜５００ｇ、他の実施態様において、１ｍｇ〜１００ｇの平均質量をもつことができ、そして更なる実施態様においてはポリマーまたは非ポリマー粒子は５ｍｇ〜
１００ｍｇの平均質量をもつことができる。
【００４６】
幾つかの好適な実施態様において、ポリマーまたは非ポリマー粒子は約０．１〜約５００ｍｍの平均粒径をもつことができる。
【００４７】
幾つかの好適な実施態様において、ポリマーまたは非ポリマー粒子は約１ｍｍ〜約５００ｍｍの平均粒径をもつことができる。
【００４８】
幾つかの実施態様において、ポリマーまたは非ポリマー粒子は０．５〜５０ｍｍまたは０．５〜２５ｍｍまたは０．５〜１５ｍｍまたは０．５〜１０ｍｍまたは０．５〜６．０ｍｍの、他の実施態様においては１．０〜５．０ｍｍ、そして更なる実施態様においては２．５〜４．５ｍｍの平均粒径をもつことができる。効果的な平均粒径はまた、粒子が球であると単に仮定することにより、粒子の平均容量から計算することができる。その平均は好適には数平均である。その平均は好適には、少なくとも１０個の、より好適には少なくとも１００個の、そして特には少なくとも１０００個の粒子について実施される。
【００４９】
幾つかの好適な実施態様において、ポリマーまたは非ポリマー粒子は約０．１〜約５００ｍｍの長さをもつことができる。
【００５０】
幾つかの好適な実施態様において、ポリマーまたは非ポリマー粒子は約１ｍｍ〜約５００ｍｍの長さをもつことができる。
【００５１】
幾つかの実施態様において、ポリマーまたは非ポリマー粒子は０．５〜５０ｍｍまたは０．５〜２５ｍｍ、あるいは０．５〜１５ｍｍまたは０．５〜１０ｍｍ、あるいは０．５〜６．０ｍｍ、他の実施態様においては、１．０〜５．０ｍｍ、そして更なる実施態様においては２．５〜４．５ｍｍの長さをもつことができる。その長さは、各三次元のポリマーまたは非ポリマー粒子の、最大の２次元の長さと定義することができる。平均は好適には数平均である。平均は好適には少なくとも１０個の、より好適には少なくとも１００個の、そして特には、少なくとも１０００個の粒子上で実施される。
【００５２】
幾つかの好適な実施態様において、ポリマー粒子は約５〜約２７５ｍｍ3の平均容量をもつことができる。
【００５３】
幾つかの好適な実施態様において、ポリマーまたは非ポリマー粒子は中実、中空または多孔質であることができる。
【００５４】
幾つかの好適な実施態様において、ポリマーまたは非ポリマー粒子は、化学的に修飾されて、酵素、酸化剤、触媒、金属、還元剤、化学架橋剤および殺生物剤：よりなる群から選択される１種以上の部分を含むことができる。
【００５５】
幾つかの好適な実施態様において、ポリマーまたは非ポリマー粒子はビーズを含んでなる、またはその形状にあることができる。
【００５６】
幾つかの好適な実施態様において、処理配合物は、溶媒、界面活性剤、架橋剤、保存剤、金属錯体、腐食防止剤、錯体形成剤、殺生物剤、ビルダー、触媒、キレート剤、分散剤、香料、蛍光増白剤、酵素、油、ワックス、防水剤、難燃剤、撥染み剤、還元剤、酸、塩基、中和剤、ポリマー、樹脂、酸化剤および漂白剤：よりなる群から選択される一つ以上の成分を含んでなることができる。
【００５７】
幾つかの好適な実施態様において、ポリマー粒子はポリアルケン、ポリアミド、ポリエ
ステル、ポリシロキサン、ポリウレタンまたはそれらのコポリマーの粒子を含んでなることができる。
【００５８】
一つの実施態様において、ポリマー粒子はポリアルケンまたはポリウレタン、あるいはそれらのコポリマーを含んでなることができる。
【００５９】
一つの実施態様において、ポリマー粒子はポリアミドまたはポリエステルまたはそれらのコポリマーを含んでなることができる。
【００６０】
一つの実施態様において、前記ポリアミド粒子はナイロンの粒子を含んでなることができる。
【００６１】
一つの実施態様において、ポリアミド粒子はＮｙｌｏｎ  ６またはＮｙｌｏｎ  ６，６を含んでなることができる。
【００６２】
一つの実施態様において、ポリエステル粒子はポリエチレン・テレフタレートまたはポリブチレン・テレフタレートの粒子を含んでなることができる。
【００６３】
一つの実施態様において、ポリマー粒子は線状、分枝または架橋ポリマーを含んでなることができる。
【００６４】
一つの実施態様において、ポリマー粒子は発泡または非発泡ポリマーを含んでなることができる。
【００６５】
幾つかの好適な実施態様において、非ポリマー粒子はセラミック材料、耐熱材料、火成、堆積または変成鉱物、複合材料、金属、ガラスまたは木材の粒子を含んでなることができる。
【００６６】
幾つかの好適な実施態様において、処理配合物は２種以上の部分を含んでなることができ、そして処理配合物の各部分は同一でもまたは異なってもよい。
【００６７】
一つの実施態様において、処理配合物は動物の基材をクリーニングするための少なくとも第１の部分およびそれに着色剤を適用することにより動物の基材を処理するための少なくとも第２の部分、を含んでなることができる。
【００６８】
処理配合物が２種以上の部分を含んでなる幾つかの好適な実施態様において、処理配合物の各部分は、動物基材の処理中の異なる時点で添加することができる。
【００６９】
幾つかの好適な実施態様において、処理配合物は少なくとも１種の界面活性剤を含むことができる。幾つかの実施態様において、前記界面活性剤は非イオン、アニオン、カチオン界面活性剤、両性、双性イオンおよび半極性非イオン界面活性剤から選択することができる。幾つかの実施態様において、前記の少なくとも１種の界面活性剤は非イオンの界面活性剤であることができる。
【００７０】
幾つかの好適な実施態様において、処理配合物は少なくとも１種の保存剤を含むことができる。
【００７１】
幾つかの好適な実施態様において、処理配合物は少なくとも１種のなめし剤を含むことができる。
【００７２】
幾つかの実施態様において、前記香料はアルコール、ケトン、アルデヒド、エステル、エーテルおよびニトリルアルケン並びにそれらの混合物から選択することができる。
【００７３】
幾つかの実施態様において、前記蛍光増白剤は、スチルベン誘導体、ベンズオキサゾール、ベンズイミダゾール、１，３−ジフェニル−２−ピラゾリン、クマリン、１，３，５−トリアジン−２−イルおよびナフタールイミド：よりなる群から選択することができる。
【００７４】
幾つかの実施態様において、前記酵素はヘミセルラーゼ、ペルオキシダーゼ、プロテアーゼ、炭酸脱水酵素、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントーサナーゼ、マラナーゼ、［ベータ］−グルカナーゼ、アラビノシダーゼ、ヒアルロニダーゼ、コンドロイチナーゼ、ラッカーゼ、アミラーゼおよびそれらの混合物から選択することができる。
【００７５】
幾つかの実施態様において、前記の酸化剤または漂白剤は過酸素化合物から選択することができる。
【００７６】
幾つかの実施態様において、前記過酸素化合物はオゾン、過酸化水素、無機ペルオキシ塩および有機ペルオキシ酸：よりなる群から選択することができる。
【００７７】
幾つかの好適な実施態様において、該方法は更に動物の基材を二酸化炭素に暴露する段階を含んでなることができる。
【００７８】
幾つかの好適な実施態様において、該方法は更に動物の基材をオゾンに暴露する段階を含んでなることができる。
【００７９】
幾つかの好適な実施態様において、該方法は一つ以上の相または工程を含んでなる処理サイクルよりなることができる。
【００８０】
幾つかの実施態様において、処理配合物は少なくとも第１の部分および第２の部分を含んでなることができ、そこで前記の第１の部分は処理配合物の第２の部分に対し、処理サイクル中の異なる相または段階において添加（処理室に）される。
【００８１】
幾つかの好適な実施態様において、本発明の方法は、１分〜１００時間の期間にわたり、実施されることができる。
【００８２】
幾つかの実施態様において、本発明の方法の処理サイクル中の各相または段階は、１分〜１００時間または３０秒〜１０時間の期間にわたり、実施されることができる。
【００８３】
幾つかの好適な実施態様において、該方法の少なくとも一つの相または段階は、約０℃〜約１００℃の間の温度で実施されることができる。
【００８４】
幾つかの実施態様において、該方法の少なくとも一つの相または段階は、約２０℃〜約６０℃の温度で実施されることができる。
【００８５】
幾つかの実施態様において、該方法の少なくとも一つの相または段階は、圧力下で実施されることができる。
【００８６】
幾つかの実施態様において、該方法の少なくとも一つの相または段階は、真空下で実施されることができる。
【００８７】
幾つかの実施態様において、該方法の少なくとも一つの相または段階は、冷却下で実施されることができる。
【００８８】
幾つかの実施態様において、該方法の少なくとも一つの相または段階は、加熱下で実施されることができる。
【００８９】
幾つかの実施態様において、本発明に従う処理法は、動物の基材を空うちする（ｍｉｌｌｉｎｇ）段階を含むことができる。
【００９０】
幾つかの実施態様において、本発明に従う処理法は、動物の基材を条件調整（ｃｏｎｄｉｔｉｏｎｉｎｇ）する段階を含むことができる。
【００９１】
幾つかの実施態様において、本発明に従う処理法は、動物の基材を乾燥する段階を含むことができる。
【００９２】
幾つかの実施態様において、該方法は
ａ）密閉装置内で水性処理配合物の第１の部分および固体の粒状物質とともに、加湿された動物の基材を撹拌し、
ｂ）固体の粒状物質を取り出し、
ｃ）水性処理配合物の第２の部分を添加し、そして水性処理配合物とともに、加湿された動物の基材を撹拌する：
段階を含んでなることができる。
【００９３】
幾つかの好適な実施態様において、処理室は穿孔を含んでなることができる。
【００９４】
幾つかの好適な実施態様において、密閉装置は、処理配合物の１種以上の部分を含むために適した１以上の添加（ｄｏｓｉｎｇ）室を含んでなることができる。
【００９５】
幾つかの好適な実施態様において、処理配合物は、１種以上の部分を含むことができ、そして密閉装置は、一または複数の前以て決められた時点で、処理配合物の一つ以上の部分を分配するようにさせることができる。
【００９６】
幾つかの好適な実施態様において、この第１の相様の方法は、ヒトへの使用のための、動物の基材を調製する工程を含んでなることができる。
【００９７】
幾つかの好適な実施態様において、該方法は、処理された動物の基材またはその一つ以上の部分の乾燥、被覆、ラッカー塗布、研磨、切断、形削り、成型、形押し、形抜き、のり付け、縫い合わせ、針留めおよび包装から選択される一つ以上のその後の加工段階を含んでなることができる。
【００９８】
幾つかの好適な実施態様において、前記の一つ以上のその後の加工段階は、最終本革（ｆｉｎｉｓｈｅｄ  ｌｅａｔｈｅｒ）基材を製造する工程を含んでなることができる。最終本革基材は、全原皮またはその一部もしくは部分であることができる。
【００９９】
本明細書で規定される最終本革基材は、最終本革商品を製造するのに適する本革を与えるために、その色彩、物理的または化学的構造または仕上げを変えるために更なる加工段階を適用することが必要ではない本革基材である。疑義の回避のために、最終本革基材は
、最終本革商品を製造するために研磨、切断、形削り、成型、形押し、形抜き、のり付け、縫い合わせ、針留めおよび包装の一つ以上を含む、その後の加工段階にかけることができる。
【０１００】
幾つかの好適な実施態様において、前記の一つ以上のその後の加工段階は、最終本革商品を製造する工程を含んでなることができる。最終本革商品は好適には、本革製造（例えば、なめしおよび／または染色）産業以外の産業または製造業による使用に適した、あるいは本革製造の後に、取引または小売チャンネルを通す分配または販売に適した本革商品であることができる。本発明の実施態様において、最終本革商品は最終本革基材の乾燥、被覆、ラッカー塗布、研磨、切断、形削り、成型、形押し、形抜き、のり付け、縫い合わせ、針留めおよび包装から選択される一つ以上の加工段階により、最終本革基材から製造されることができる。最終本革商品は、本革から、全体を、または一部を、とりわけ最終本革基材から製造されることができる。
【０１０１】
前記の最終本革商品は、衣料品および個人的アクセサリー、履物、袋物、ブリーフケース、学生かばんおよびスーツケース、馬具類、家具および布張り製品、運動具およびアクセサリー、ペットの首輪とひも、並びに乗り物の内装カバー：の一つ以上から選択されることができる。
【０１０２】
前記の最終本革商品が履物である場合、最終本革商品は靴、ブーツ、運動靴、トレイナー、パンプス、スニーカー、サンダル等の一つ以上から選択されることができる。
【０１０３】
前記の最終本革商品が衣料品である場合、最終本革商品は手袋、上着、コート、帽子、ズボン、ネクタイ、ベルト、ストラップ、防御衣類（オートバイ用皮ジャンパーのような）等の一つ以上から選択されることができる。前記の最終本革商品が個人的アクセサリーである場合は、最終本革商品はハンドバッグ、財布、メガネケース、カードケース、時計のベルト、腕輪、携帯電子装置の保護カバー、日記および帳面のような皮革で製本された本類、等の一つ以上から選択されることができる。
【０１０４】
前記最終本革商品が布張り製品である場合、最終本革商品は椅子および腰掛け、低い腰掛け（ｔｕｆｆｅｔｓ）、円形クッション（ｐｏｕｆｆｅｓ）および膝ブトン（ｈａｓｓｏｃｋｓ）、オットマン、スツール、テーブル、机（例えば、皮革カバーをもつテーブルまたは机）、ソファー、カウチ、ソファーベッド、長椅子およびベッドヘッドのような家具の一つ以上の製品から選択されることができる。前記の最終本革商品が腰掛けの場合、最終本革商品は自動車の腰掛けまたは汽車、バス、コーチもしくは飛行機の座席のような、乗り物の座席であることができる。
【０１０５】
前記最終本革商品が乗り物の内装カバーである場合、最終本革商品は計器板（ｆａｓｃｉａ）、ダッシュボード、コンソール、ドア、キャッピング等のカバーであることができる。本発明の方法は、最終本革基材を形削り、切削等により成型し、そして最終本革基材を前記乗り物の内装の支持部分に適用する工程を含むことができる。
【０１０６】
前記最終本革商品が馬具製品である場合は、最終本革商品はとりわけ馬への使用のための鞍、引き具、くつわ、むち等または他の馬具であることができる。
【０１０７】
本発明の第２の相様（ａｓｐｅｃｔ）に従うと、本発明の前記の第１の相様の方法により得られる動物の基材が提供される。本発明者は、動物の基材および処理配合物との固体粒子の撹拌からもたらされる機械的処置が、先行技術の方法により生成されるものに比較して、異なる、または改善された特性をもつ動物の基材をもたらすことができると考える。
【０１０８】
本発明の第３の相様に従うと、本発明の第１の相様に従う方法により得られ、または本発明の第２の相様に従う動物の基材を含んでなる最終本革商品、または最終本革商品の構成材料が提供される。
【０１０９】
この第３の相様の幾つかの実施態様において、最終本革商品は第１の相様に関連して前記に規定されるようなものであることができる。
【０１１０】
本出願に関する限り、用語「動物の基材を処理する方法」は、とりわけ、動物の基材が処理または加工されて製造製品を形成する前に、動物から直接採られた基材の特性を修飾または変更することを意味することができる。明らかに本発明の方法は、基材が典型的には衣類または布地（製造された製品である）であり、そして工程が実施された後に基材の特性が変化されない、「洗濯」のような工程とは異なる。
【０１１１】
好都合には、本発明の方法は、ごく限定された量の水の使用を容易にし、それにより、当該技術分野に一般的に使用される標準的工程に比較して、重要な環境的利益を提供する。実際、発明の方法は、先行技術の方法により達成されることができる最良の水利用の節約と比較して、少なくとも７５％の水利用の節約を提供する。発明の方法に使用される水の量が有意に減少されることができるので、動物の基材の有効な処理を提供するために処理配合物中に必要な化学薬品の量を減少させることができる。更に、固体の粒状物質と一緒の撹拌からもたらされる基材上への、より均一な、増加した機械的処置が、必要な処理サイクルの期間を短縮させ、先行技術の工程より効率の改善を提供することができる。
【図面の簡単な説明】
【０１１２】
本発明の実施態様は、更に以下に添付図面を参照して説明される。
【図１】図１は３０、６０、９０、１２０、１５０および１８０分間の期間後に、表１に記載されるように、工程１Ａ、２Ａおよび２Ｂからの染色本革サンプルの断面を示すデジタル顕微鏡からの画像である。
【図２】図２Ａ）、Ｂ）およびＣ）は表１に記載された工程１Ａおよび工程４Ａ、３Ａおよび２Ａからの染色本革サンプルの表面の特徴の比較を示す、３５Ｘ倍率におけるデジタル顕微鏡からの画像である。
【図３】図３は、異なるＴｒｕｐｏｃｏｒ  ２Ｂ染料の濃度を使用してビーズ−水および水基剤の対照工程を比較する染色クラストレザーサンプルの光学顕微鏡からの画像を示す。
【図４】図４は異なるＴｒｕｐｏｃｏｒ  Ｒｅｄ  ２Ｂ染料濃度におけるＰＥＴビーズ−水および対照１のサンプルに対する彩度のグラフを示す。ＰＥＴビーズ−水サンプル（Ｘｅｒｏｓ）は、０．９７６３のＲ2値をもつ上方の線により表され、そして対照１のサンプルは０．８５６５のＲ2値をもつ下方の線により表される。
【図５】図５は、２％濃度のＴｒｕｐｏｃｏｒ  ＥＮ染料を使用してビーズ−水および水基剤の対照工程を比較する、染色されたクラストレザーサンプルの光学顕微鏡からの画像を示す。上のサンプルは１０：１：１４の基材（Ｓ）：水（Ｗ）：ビーズ（Ｂ）比率を使用する染色サンプルを示し、中間のサンプルは１０：１５：０の基材（（Ｓ）：水（Ｗ）：ビーズ（Ｂ）比率を使用する染色サンプルを示し、そして下のサンプルは１０：１：０の基材（（Ｓ）：水（Ｗ）：ビーズ（Ｂ）比率を使用する染色サンプルを示す。
【図６】図６は、修飾調製法を使用して実施される時に、２％濃度のＴｒｕｐｏｃｏｒ  Ｂｒｏｗｎ  ＧＳＴ染料を使用してビーズ−水および水基剤の対照工程を比較する、染色されたクラストレザーサンプルの光学顕微鏡からの画像を示す。上部のサンプルは１０：１：１４の基材（Ｓ）：水（Ｗ）：ビーズ（Ｂ）比率を使用する染色サンプルを示し、中間のサンプルは１０：１５：０の基材（Ｓ）：水（Ｗ）：ビーズ（Ｂ）比率を使用する染色サンプルを示し、そして下のサンプルは１０：１：０の基材（（Ｓ）：水（Ｗ）：ビーズ（Ｂ）比率を使用する染色サンプルを示す。
【発明を実施するための形態】
【０１１３】
本発明の方法は、密閉装置内で水性処理配合物と固体の粒状物質と一緒に、加湿された動物の基材を撹拌する工程を含んでなる。本発明の方法は、動物から直接採られた基材の特性を修飾または変更するための処理工程に関する。従って、幾つかの実施態様において、動物の基材は、それがヒトに対する使用に適する前に、１種以上の処理を必要とする可能性がある。従って、動物の基材が消費者、家庭用および／または産業用目的（例えば、衣類、布張り家具または自動車産業）に使用されることができる前に、このような処理が必要とされる可能性がある。
【０１１４】
本発明の処理法はクリーニング段階を含んでなる可能性がある。特定の実施態様において、クリーニング段階は基材の化学的修飾の前に実施することができる。クリーニングは、動物の基材の外側に付着されたあらゆる望ましくない物質を除去するために必要である可能性がある。幾つかの実施態様において、クリーニング段階に使用される処理配合物は１種以上の酵素を含んでなることができる。特定の実施態様において、処理配合物は、蛋白質分解酵素を含んでなることができる。とりわけクリーニング段階において、動物の基材のクリーニングを促進するために、処理配合物は１種以上の界面活性剤を含んでなることができる。好適な実施態様において、とりわけクリーニング段階における処理配合物は非イオン界面活性剤を含むことができる。
【０１１５】
本発明の処理法は、動物の基材から望ましくない物質を更に除去するための１種以上の更なる段階を含むことができる。例えば、動物の基材は石灰水浸漬または脱灰に暴露することができる。このような実施態様において、処理配合物は少なくともこのような更なる段階に対して、還元剤、塩基、酸および／または中和剤を含むことができる。
【０１１６】
他の実施態様において、動物の基材は植物物質を除去するために炭化処理に暴露されることができる。このような実施態様において、少なくともこのような段階に対して、処理配合物は、１種以上の界面活性剤、酸、中和剤および漂白剤を含むことができる。特定の実施態様において、処理配合物は非イオン界面活性剤、硫酸、炭酸ナトリウム、過酸化水素およびギ酸を含むことができる。
【０１１７】
固体の粒状物質は複数のポリマーまたは非ポリマー粒子を含むことができる。もっとも好適には、固体の粒状物質は複数のポリマー粒子を含むことができる。あるいはまた、固体の粒状物質はポリマー粒子および非ポリマー粒子の混合物を含むことができる。他の実施態様において、固体の粒状物質は複数の非ポリマー粒子を含むことができる。従って、本発明の実施態様において、固体の粒状物質は、ポリマー粒子のみ、非ポリマー粒子のみ、またはあらゆる所望される相対的量のポリマー粒子と非ポリマー粒子の混合物を含むことができる。本開示を通して、ポリマーおよび／または非ポリマー粒子に関して比率が引用される場合は、これは、固体の粒状物質を構成する可能性があるポリマーおよび／または非ポリマー粒子の総計への言及として理解されると考えられる。
【０１１８】
ポリマーまたは非ポリマー粒子は、良好な流動性および動物の基材との密接な接触を許すような形状およびサイズのものである。円筒状、球状または立法形のような粒子の様々な形状を使用することができ、例えば、環状リング、犬の骨状および円形を含む適切な断
面の形状を使用することができる。粒子は、滑らかな、または不規則な表面構造をもつことができ、そして中実、多孔質または中空の構成をもつことができる。石のような天然に存在する物質を含んでなる非ポリマー粒子は、製造中に様々な異なる方法で、亀裂するそれらの傾向に応じて様々な形状をもつことができる。しかし、もっとも好適には、前記の粒子は円筒状、長円体、回転楕円または球状のビーズを含むことができる。
【０１１９】
ポリマーまたは非ポリマー粒子は好適には、１ｍｇ〜５ｋｇの領域、好適には１ｍｇ〜５００ｇの領域、より好適には１ｍｇ〜１００ｇの領域、そしてもっとも好適には５ｍｇ〜１００ｍｇの領域の平均質量をもつようなサイズであることができる。典型的にはビーズと呼ばれる、もっとも好適な領域の場合には、好適な平均粒径は０．１〜５００ｍｍ、０．５〜５０ｍｍ、０．５〜２５ｍｍ、０．５〜１５ｍｍ、０．５〜１０ｍｍ、または好適には０．５〜６．０ｍｍ、より好適には１．０〜５．０ｍｍ、もっとも好適には２．５〜４．５ｍｍの領域にあることができ、そしてビーズの長さは好適には０．１〜５００ｍｍ、より好適には０．５〜５０ｍｍ、０．５〜２５ｍｍ、または０．５〜１５ｍｍまたは０．５〜１０ｍｍ、更により好適には０．５〜６．０ｍｍ、より好適には１．５〜４．５ｍｍの範囲にあることができ、そしてもっとも好適には２．０〜３．０ｍｍの範囲にある。
【０１２０】
幾つかの実施態様において、ポリマーまたは非ポリマー粒子は一部または実質的に溶解可能であることができる。
【０１２１】
ポリマーまたは非ポリマー粒子は更なる部分を含むように化学的に修飾されることができる。従って、幾つかの実施態様において、粒子は化学的に修飾されて、酵素、酸化剤、触媒、金属、還元剤、化学架橋剤および殺生物剤：よりなる群から選択される１種以上の部分を含むことができる。
【０１２２】
ポリマー粒子は、ポリエチレンおよびポリプロピレンのようなポリアルケン、ポリアミド、ポリエステル、ポリシロキサンまたはポリウレタンを含むことができる。更に、前記のポリマーは線状、分枝または架橋されていてもよい。特定の実施態様において、前記のポリマー粒子は、典型的にはビーズの形態の、ポリアミドまたはポリエステル粒子、特にナイロン、ポリエチレンテレフタレートまたはポリブチレンテレフタレートの粒子を含むことができる。前記のポリマー物質のコポリマーもまた本発明の目的に使用することができる。ポリマー物質の特性は、コポリマー上に特定の特性を与えるモノマー単位を含むことにより特定の条件に合わせることができる。それらに限定はされないが、Ｎｙｌｏｎ  ６およびＮｙｌｏｎ  ６，６を含む様々なナイロンのホモ−またはコポリマーを使用することができる。一つの実施態様において、ナイロンは、好適には５０００〜３００００ダルトン、より好適には１００００〜２００００ダルトン、もっとも好適には１５０００〜１６０００ダルトンの領域の分子量をもつ、Ｎｙｌｏｎ  ６，６コポリマーを含んでなる。ポリエステルは典型的には、ＡＳＴＭ  Ｄ−４６０３のような溶液法により測定されるような０．３〜１．５ｄｌ／ｇの範囲の固有粘度測定値に対応する分子量をもつことができる。特定の実施態様において、前記のポリマー粒子は合成または天然ゴムを含むことができる。
【０１２３】
ポリマーまたは非ポリマー粒子は中実、多孔質または中空であることができる。更に、ポリマーまたは非ポリマー粒子は充填されていても充填されていなくてもよい。ポリマーまたは非ポリマー粒子が充填されている場合、前記の粒子は例えば、粒子の内部に更なる部分を含んでなることができる。
【０１２４】
幾つかの実施態様において、ポリマー粒子は０．５〜３．５ｇ／ｃｍ3の平均密度および５〜２７５ｍｍ3の平均容量をもつことができる。
【０１２５】
特定の実施態様において、固体の粒状物質は非ポリマー粒子を含むことができる。このような実施態様において、非ポリマー粒子はセラミック材料、耐熱材料、火成、堆積または変成鉱物、複合材料、金属、ガラスまたは木材の粒子を含んでなることができる。適切な金属は、それらに限定はされないが、亜鉛、チタン、クロム、マンガン、鉄、コバルト、ニッケル、銅、タングステン、アルミニウム、錫および鉛、並びにそれらの合金（鋼のような）を含むことができる。適切なセラミックスは、それらに限定はされないが、アルミナ、ジルコニア、タングステンカーバイド、シリコンカーバイドおよびシリコンニトリドを含むことができる。
【０１２６】
幾つかの実施態様において、非ポリマー粒子は０．５〜２０ｇ／ｃｍ3、より好適には２〜２０ｇ／ｃｍ3、そして特には４〜１５ｇ／ｃｍ3の平均密度をもつことができる。
【０１２７】
処理システムに潤滑性を提供するために、動物の基材は加湿される。これは、基材を水で湿らせることにより達成され、そしてもっとも好都合には、基材は単に、水道水（ｍａｉｎｓ）または生水（ｔａｐ  ｗａｔｅｒ）と接触させることにより湿らされることができる。基材の湿潤化は、１０００：１〜１：１０００重量／重量間の、水対動物の基材の比率、を達成するように実施することができる。典型的には、水対動物の基材の比率は１：１００〜１：１重量／重量、より典型的には１：５０〜１：２重量／重量、特に典型的には１：４０〜１：２重量／重量、更に特に典型的には１：２０〜１：３重量／重量、そしてもっとも典型的には１：１５〜１：５重量／重量であることができる。幾つかの実施態様において、水対動物の基材の比率は、少なくとも１：４０重量／重量、少なくとも１：３０重量／重量、少なくとも１：２０重量／重量または少なくとも１：１５重量／重量である。幾つかの実施態様において、水対動物の基材の比率は１０：１重量／重量以下、５：１重量／重量以下、２：１重量／重量以下または１：１重量／重量以下である。
【０１２８】
本発明の処理配合物は幾つかの実施態様において、何かの方法で動物の基材を修飾し、そして場合により、修飾された基材に特定の特性を与えるのに有効な１種以上の成分を含むことができる。従って、処理配合物は幾つかの実施態様において、クリーニング機能を実施する成分および、基材の化学的修飾のような他の効果を導く成分、を含むことができる。本発明の処理配合物は、溶媒、界面活性剤、架橋剤、保存剤、金属錯体、腐食防止剤、錯体生成剤、殺生物剤、ビルダー、触媒、キレート剤、分散剤、香料、酵素、油、ワックス、防水剤、難燃剤、撥染み剤、還元剤、酸、塩基、中和剤、ポリマー、樹脂、酸化剤および漂白剤：よりなる群から選択される１種以上の成分を含んでなることができる。
【０１２９】
界面活性剤は非イオンおよび／またはアニオンおよび／またはカチオン界面活性剤および／または両性および／または双性イオンおよび／または半極性非イオン界面活性剤から選択することができる。
【０１３０】
幾つかの実施態様において、適切なビルダーが処理配合物中に含まれることができ、そしてこれらは、それらに限定はされないが、ポリリン酸のアルカリ金属塩、アンモニウムおよびアルカノールアンモニウム塩、アルカリ金属シリケート、アルカリ土類金属およびアルカリ金属カーボネート、アルミノシリケート、ポリカルボキシレート化合物、エーテル・ヒドロキシポリカルボキシレート、エチレンまたはビニルメチルエーテルとの無水マレイン酸のコポリマー、１，３，５−トリヒドロキシベンゼン−２，４，６−トリスルホン酸、並びにカルボキシメチル−オキシコハク酸、ポリ酢酸、例えば、エチレンジアミン四酢酸およびニトリロ三酢酸、並びに、ポリカルボキシレート、例えば、メリット酸、コハク酸、オキシジコハク酸、ポリマレイン酸、ベンゼン１，３，５−トリカルボン酸、カルボキシメチルオキシコハク酸の様々なアルカリ金属、アンモニウムおよび置換アンモニウム塩およびそれらの可溶性塩を含む。
【０１３１】
場合により、処理配合物はまた分散剤を含むことができる。適切な水溶性有機物質はホモポリマーまたはコポリマーの酸またはそれらの塩であり、そこでポリカルボン酸が２個以下の炭素原子により相互から分離された少なくとも２個のカルボキシル基を含んでなることができる。
【０１３２】
場合により、処理配合物はまた香料を含むことができる。適切な香料は一般的に、アルコール、ケトン、アルデヒド、エステル、エーテルおよびニトリルアルケン並びにそれらの混合物を含むことができる多成分の有機化学配合物であることができる。残留する香りを与えるのに十分な実質を提供する市販化合物はＧａｌａｘｏｌｉｄｅ（１，３，４，６，７，８−ヘキサヒドロ−４，６，６，７，８，８−ヘキサメチルシクロペンタ（ｇ）−２−ベンゾピラン）、Ｌｙｒａｌ（３−および４−（４−ヒドロキシ−４−メチル−ペンチル）シクロヘキセン−１−カルボキシアルデヒドおよびＡｍｂｒｏｘａｎ（３ａＲ，５ａＳ，９ａＳ，９ｂＲ）−３ａ，６，６，９ａ−テトラメチル−２，４，５，５ａ，７，８，９，９ｂ−オクタヒドロ−１Ｈ−ベンゾ［ｅ］［１］ベンゾフラン）を含む。市販の完全配合香料の一例は、Ｓｙｍｒｉｓｅ（登録商標）  ＡＧにより供給されるＡｍｏｕｒ  Ｊａｐｏｎａｉｓである。
【０１３３】
幾つかの実施態様において、動物の基材は蛍光増白剤を含むことができる。処理配合物中に含まれることができる適切な蛍光増白剤は、それらの最もポピュラーなものが、スチルベン誘導体であり、他方、その他の適切なクラスがベンゾキサゾール、ベンズイミダゾール、１，３−ジフェニル−２−ピラゾリン、クマリン、１，３，５−トリアジン−２−イルおよびナフタールイミドを含む、幾つかの有機化学のクラスに分類される。このような化合物の例は、それらに限定はされないが、４，４’−ビス［［６−アニリノ−４（メチルアミノ）−１，３，５−トリアジン−２−イル］アミノ］スチルベン−２，２’−ジスルホン酸、４，４’−ビス［［６−アニリノ−４−［（２−ヒドロキシエチル）メチルアミノ］−１，３，５−トリアジン−２−イル］アミノ］スチルベン−２，２’−ジスルホン酸、二ナトリウム塩、４，４’−ビス［［２−アニリノ−４−［ビス（２−ヒドロキシエチル）アミノ］−１，３，５−トリアジン−６−イル］アミノ］スチルベン−２，２’−ジスルホン酸、二ナトリウム塩、４，４’−ビス［（４，６−ジアニリノ−１，３，５−トリアジン−２−イル）アミノ］スチルベン−２，２’−ジスルホン酸、二ナトリウム塩、７−ジエチルアミノ−４−メチルクマリン、４，４’−ビス（２−アニリノ−４−モルホリノ−１，３，５−トリアジン−６−イル）アミノ］−２，２’−スチルベンジスルホン酸、二ナトリウム塩および２，５−ビス（ベンゾキサゾール−２−イル）チオフェンを含む。
【０１３４】
本発明の方法は、動物の基材が１種以上の油を含んでなる処理配合物と一緒に撹拌される段階を含むことができる。処理配合物中に１種以上の油を含むことは、基材に特定の特性を与えることができる。幾つかの実施態様において、処理配合物は、動物の基材に軟度および柔軟性を提供するための硫酸化および／または亜硫酸化油のような少なくとも１種の硫黄部分を含む油を含んでなることができる。他の実施態様において、油は静電気抑制をもたらし、摩擦を低下させ、そして／または潤滑性を改善するために含まれることができる。
【０１３５】
処理配合物中に含まれることができる適切な酸は、それらに限定はされないが、硫酸、ギ酸およびアンモニウム塩を含むことができる。適切な塩基は、それらに限定はされないが、水酸化カルシウムおよび水酸化ナトリウムを含むことができる。適切な中和剤は、それらに限定はされないが、炭酸ナトリウムおよび重炭酸ナトリウムを含む。
【０１３６】
処理配合物中に使用することができる酵素は、それらに限定はされないが、ヘミセルラーゼ、ペルオキシダーゼ、プロテアーゼ、炭素アンヒドラーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントーサナーゼ、マラナーゼ、［ベータ］−グルカナーゼ、アラビノシダーゼ、ヒアルロニダーゼ、コンドロイチナーゼ、ラッカーゼ、アミラーゼおよびそれらの混合物を含む。
【０１３７】
処理配合物中に使用することができる染料は、それらに限定はされないが、アニオン性、カチオン性、酸性、塩基性、両性、反応性、直接的、クロム媒染性、前金属化および硫黄染料を含むことができる。
【０１３８】
本発明の幾つかの実施態様において、処理配合物は１種以上の漂白剤および／または酸化剤を含むことができる。このような漂白剤および／または酸化剤の例は、それらに限定はされないが、オゾン、過酸素化合物［過酸化水素、無機ペルオキシ塩（過ホウ酸塩、ペルカーボネート、ペルホスフェート、ペルシリケートおよびモノペルスルフェート塩（例えば、過ホウ酸ナトリウム・四水和物およびナトリウムペルカーボネート）のような）を含む］、並びに有機ペルオキシ酸（過酢酸、モノペルオキシフタル酸、ジペルオキシドデカン二酸、Ｎ，Ｎ’−テレフタロイル−ジ（６−アミノペルオキシカプロン酸）、Ｎ，Ｎ’−フタロイルアミノペルオキシカプロン酸およびアミドペルオキシ酸のような）を含むことができる。漂白剤および／または酸化剤は、化学活性化剤により活性化されることができる。活性化剤は、それらに限定はされないが、テトラアセチルエチレンジアミンおよびナトリウム・ノナノイルオキシベンゼンスルホネートのようなカルボン酸エステルを含むことができる。あるいはまた、漂白剤化合物および／または酸化剤は、配合物を加熱することにより活性化されることができる。
【０１３９】
幾つかの実施態様において、本発明の処理法は、基材を着色するための１種以上の化学的修飾段階を含むことができる。従ってこのような実施態様において、処理配合物は少なくとも１種の着色剤を含むことができる。着色剤は例えば、１種以上の染料、顔料、蛍光増白剤またはそれらの混合物から選択されることができる。染料は、動物の基材の構造中への着色剤のより良い浸透を提供すると考えられるために、染料は着色剤として特に適することができる。
【０１４０】
固体の粒状物質は、処理配合物の１種、幾つかまたはすべての成分（もちろん水を除外する）で実質的に非被覆であることができる。とりわけ、少なくとも第１の撹拌段階の前は、固体の粒状物質は着色剤（例えば、染料または顔料）で被覆されていないことが好適である。処理配合物および固体の粒状物質は、撹拌段階の前に、前混合されることができるが、これは、好適には、着色剤に、固体の粒状物質の粒子の被覆を促進または誘発しない条件下にある。従って、例えば、着色剤は処理配合物中に可溶性である、例えば処理配合物１リットルに１ｇを超える、より好適には１リットルに２ｇを超える、そして特には、１リットルに５ｇを超える溶解度を持つ染料であることができ、そして／または染料の溶解度を促進するために、処理配合物中の水に、更なる有機溶媒を添加することができ、そして／またはとりわけその染料と親和性をもたない固体の粒状物質を選択することができる。適切な有機溶媒は、水混和性アルコール、グリコール、アミド等を含むことができる。着色剤が処理配合物中に不溶性、またはごく部分的に可溶性である時は、着色剤は１種以上の分散剤を使用して分散されることが好適である。これらはカチオン性、アニオン性または非イオン性分散剤であることができる。一つの実施態様において、固体の粒状物質に対する被覆は、撹拌段階中に固体の粒状物質と着色剤双方を安定化する同タイプの分散剤をもつことにより、防止または抑制される。例えば着色剤および固体の粒状物質双方はアニオン性分散剤で分散されるか、双方がカチオン性分散剤で分散されるか、または双方が非イオン性分散剤で分散されることができる。着色剤を分散する時に、それは好適には、顔料、不溶性染料または僅かに可溶性の（１リットルに＜１ｇ）染料である。粒状固体の存在下で、着色剤が処理配合物中に分散または溶解される時は、これは好適には３０℃未満、より好適には２５℃未満で実施される。より低い温度を使用すると、固体の粒状物質の被覆の可能性を低下させる傾向がある。
【０１４１】
着色剤は処理配合物中に分散または溶解されることができる。幾つかの実施態様において、着色剤は固体の粒状物質の不在下で処理配合物中に分散または溶解されることができる。これは、着色剤が固体の粒状物質を前以て被覆するあらゆる可能性を妨げる補助になることができる。次に固体の粒状物質を撹拌前またはその期間中に添加することができる。あるいはまた、着色剤は水性液体溶媒（やはり固体の粒状物質の不在下で）中に分散または溶解されて、次に処理配合物に添加されることができる。
【０１４２】
幾つかの好適な実施態様において、着色剤および固体の粒状物質を含む処理配合物の混合物は、実質的に固体の粒状物質の被覆が起こらず、そして着色剤が固体の粒状物質中に浸透しないようなものである。一つの実施態様において、これはｉ．２重量％の着色剤を含む１００ｇの水に１００ｇの固体の粒状物質を添加する、ｉｉ．２５℃で１時間混合物を撹拌し、ｉｉｉ．瀘過手段により固体の粒状物質を水から除去し、ｉｖ．水中に残留する着色剤の量を測定し（例えば、比色分析、ＵＶ、屈折率または重量分析により）、そしてｖ．固体の粒状物質を被覆しなかった、またはそれに浸透した着色剤の量を計算する、ことにより決定することができる。好適には、この値は、９０重量％を超える、より好適には９５重量％を超える、特には、９８重量％を超える、そして更に特には９９重量％を超える着色剤が水中に残留することを意味するにちがいない。好適には水はｐＨ７である。
【０１４３】
幾つかの実施態様において、水性処理配合物は着色剤を含んでなり、そしてその方法は、動物の基材に着色剤を適用する工程を含んでなり、そこでは、そのように適用される着色剤の少なくとも幾らかは処理配合物から由来する。典型的には、そのように適用された少なくとも幾らかの、より典型的には本質的にすべての着色剤が、適用前に固体の粒状物質から物理的に分離されていた。動物の基材に適用される、好適には少なくとも５０重量％、より好適には少なくとも７０重量％、特には少なくとも９０重量％、更に特には少なくとも９９重量％、そしてもっとも特には、本質的にすべての着色剤が、処理配合物から由来し、そして固体の粒状物質の表面または内部から由来するのではない。好適には、動物の基材に着色剤を適用する工程を含んでなる方法の期間中、固体の粒状物質からの着色剤の測定可能な正味の喪失はない。これは、動物の基材に適用される、本質的にすべての色素が処理配合物から由来することを示す。典型的には、粒状固形物中もしくは被膜中の着色剤の量は一定に留まるか、または撹拌工程中にほんの僅かに上昇する可能性があるのみである。
【０１４４】
処理配合物は塩基性（＞７）、酸性（＜７）または中性（７）のｐＨをもつことができる。多数の実施態様において、処理配合物のｐＨは酸性であることが望ましい。酸性のｐＨは典型的には、６．９未満、より典型的には６．５未満、更により典型的には６未満、そしてもっとも典型的には５．５未満である。酸性ｐＨは典型的には１以上、より典型的には２以上、そしてもっとも典型的には３以上である。処理配合物のｐＨは、本発明の実施態様に従う処理工程の異なる回数（ｔｉｍｅｓ）、時点または段階において異なることができる。処理配合物は好適には、撹拌中少なくとも暫くは前記の典型的なｐＨ値を有する。
【０１４５】
本発明の幾つかの実施態様において、水性処理配合物および固体の粒状物質と一緒の、加湿された動物の基材の前記撹拌前またはその後に、本発明の方法は、本革の生産に使用される次の更なる段階：原皮の保存仕立て（ｃｕｒｉｎｇ）、ビームハウスの処理、脂肪
液浸漬、垢取り（ｓｃｕｄｄｉｎｇ）、保存、浸漬、石灰浸漬（ｌｉｍｉｎｇ）、脱灰（ｄｅｌｉｍｉｎｇ）、脱毛、取り残しの毛と汚れを除去、薄くはがす（ｓｐｌｉｔｔｉｎｇ）、再石灰浸け、戻し（ｂａｔｉｎｇ）、脱脂（ｄｅｇｒｅａｓｉｎｇ）、軽石で擦って厚さをならす（ｆｒｉｚｚｉｎｇ）、脱色（ｂｌｅａｃｈｉｎｇ）、酸洗い（ｐｉｃｋｌｉｎｇ）、脱酸（ｄｅｐｉｃｋｌｉｎｇ）、なめしの前処理（ｐｒｅｔａｎｎｉｎｇ）、なめし、再なめし、生皮を明ばんと酸の溶液でなめす（ｔａｗｉｎｇ）、クラスト形成（ｃｒｕｓｔｉｎｇ）、被覆（ｃｏａｔｉｎｇ）、着色（染色）および仕上げ：のいずれかの１種以上を含むことができる。
【０１４６】
特定の実施態様において、本発明の処理法は、基材を保存するための１種以上の更なる化学的修飾段階を含むことができる。動物の基材が動物の原皮である幾つかの実施態様において、基材はなめし処理を受けることができる。このような実施態様において、処理配合物は１種以上の保存剤（特になめし剤）を含むことができる。適切な保存剤（特になめし剤）は、それらに限定はされないが、クロム塩、グルタルアルデヒドおよび天然のポリフェノールタンニンを含むことができる。
【０１４７】
更なる実施態様において、発明の処理法は、動物の基材の特定の特性に合わせるために１種以上の更なる化学的修飾段階を含むことができる。従って、幾つかの実施態様において、処理配合物は、合成なめし剤であることができる１種以上のなめし剤を含むことができる。適切な合成なめし剤は、それらに限定はされないが、アミノ樹脂、ポリアクリレート、フェノール、尿素、メラミン、ナフタレン、スルホン、クレゾール、ビスフェノールＡ、ナフトールおよび／またはビフェニルエーテル基剤のフルオロおよび／またはシリコーンポリマーおよびホルムアルデヒド縮合ポリマーを含むことができる。
【０１４８】
なめし剤は植物のなめし剤であることができる。植物のなめし剤は典型的にはポリフェノールであるタンニンを含んでなる。植物のなめし剤は植物の葉、根および特に樹皮から得ることができる。植物のなめし剤の例は、栗、橿、レドウル（ｒｅｄｏｕｌ）、タンオーク（ｔａｎｏａｋ）、アメリカツガ（ｈｅｍｌｏｃｋ）、ケブラコ（ｑｕｅｂｒａｃｈｏ）、マングローブ、ワットルアカシアおよびミロバランからの樹皮の抽出物を含む。なめし剤は鉱物のなめし剤であることができる。幾つかの特に適する鉱物のなめし剤はクロム化合物、特にクロム塩および錯体を含んでなる。クロムは好適にはクロム（ＩＩＩ）酸化状態にある。好適なクロム（ＩＩＩ）なめし剤は硫酸クロム（ＩＩＩ）である。他のなめし剤はアルデヒド（グリオキサール、グルタルアルデヒドおよびホルムアルデヒド）、オキサゾリジン、ホスホニウム塩、クロム以外の金属化合物（例えば、鉄、チタン、ジルコニウムおよびアルミニウム化合物）を含むことができる。特になめしのための処理配合物は酸性、中性または塩基性であることができる。植物およびクロムのなめし剤は好適には、酸性の処理配合物と一緒に使用される。
【０１４９】
酸性配合物が使用される時の処理配合物は好適には、硫酸、塩酸、ギ酸または蓚酸を含んでなる。
【０１５０】
幾つかの実施態様において、処理配合物中の水は柔軟化または脱塩されている。
【０１５１】
本発明の実施態様に従う原皮または表皮の着色のためには、該方法は、着色剤を含んでなる処理配合物を使用して、なめし期間中またはその後に実施することができる。一つの実施態様において、原皮または表皮は最初に、例えばクロムを使用してなめされて、「ウェットブルー」製品を提供することができる。次にこのなめし処理された（例えばウェットブルーの）製品が、処理配合物の成分の少なくとも１種が着色剤である本発明の方法における基材として使用されることができる。この方法で着色を実施する工程は、特に良好な色合い、強度、色の均一性および着色の実質性をもつ動物の原皮および表皮を生成する
ことが見いだされた。
【０１５２】
特定の実施態様において、処理配合物は１種以上の防水剤を含むことができる。適切な防水剤の例は、疎水性シリコーンである。更なる実施態様において、処理配合物は１種以上の難燃剤を含むことができる。適切な難燃剤は、それらに限定はされないが、チタン・ヘキサフルオリドまたはジルコニウム・ヘキサフルオリドを含む。具体的な実施態様において、処理配合物は１種以上の撥染み剤を含むことができる。適切な撥染み剤は、それらに限定はされないが、ポリスルホン、ワックス、塩、シリコーンポリマーおよびポリテトラフルオロエチレン（ＰＴＦＥ）を含む。
【０１５３】
本発明の方法は、先行技術の方法より、有意により少量の水を伴って使用することができるので、本発明の実施態様において、処理配合物中の化学薬品または化学薬品の荷重量が節減されことができる。
【０１５４】
処理配合物は水を含んでなる。固体の粒状物質がポリマーおよび／または非ポリマー粒子を含んでなる実施態様において、水対ポリマーおよび／または非ポリマー粒子の比率は１０００：１〜１：１０００重量／重量の範囲内にある。幾つかの好適な実施態様において、処理配合物対ポリマーおよび／または非ポリマー粒子の比率は１０：１〜１：１００重量／重量、より好適には１：１〜１：１００重量／重量、更により好適には１：２〜１：１００重量／重量、更により好適には１：５〜１：５０重量／重量、そして特には１：１０〜１：２０重量／重量である。
【０１５５】
幾つかの実施態様において、ポリマーおよび／または非ポリマー粒子対基材の比率は、１０００：１〜１：１０００重量／重量、より好適には１０：１〜１：１０重量／重量、特には５：１〜１：５重量／重量、更に特には４：１〜１：２重量／重量、そしてもっとも特には２：１〜１：１重量／重量であることができる。
【０１５６】
幾つかの実施態様において、処理配合物は水のみを含んでなることができるか、または、水および１種以上の有機溶媒を含むことができる。特定の実施態様において、有機溶媒は水混和性である。好適な有機溶媒はアルコール、グリコールおよびアミドを含むことができる。特定の実施態様において、処理配合物は少なくとも１０重量％、より好適には少なくとも５０重量％、特には少なくとも８０重量％、より特には少なくとも９０重量％、そしてもっとも特には少なくとも９５重量％の水を含むことができる。幾つかの実施態様において、処理配合物の他の成分中の不純物からの痕跡量以外に、処理配合物中にはどんな有機溶媒も存在しない。
【０１５７】
処理配合物は複数の成分を含むことができるので、配合物の部分は、本発明の方法に対する典型的な処理サイクル中の異なる時点で添加されることができる。これに関する限り、用語「処理サイクル」は、動物の基材を修飾または変更するために必要な全期間を表し、１種以上の相または段階を含むことができる。例えば、処理配合物の第１の部分は、固体の粒状物質の添加前に、動物の基材に添加されることができる。従って、動物の基材は処理工程の第１の相として、処理配合物および固体の粒状物質と一緒の撹拌の前に、密閉装置中で処理配合物のみと一緒に撹拌されることができる。処理配合物の第２の部分は、処理サイクルの異なる時点で添加されることができる。特定の実施態様において、固体の粒状物質は処理配合物の第２の部分を添加する前に除去されることができる。粒状物質の除去および処理配合物の第２の部分の添加後に、処理工程の第２相が処理配合物との動物の基材の更なる撹拌とともに開始されることができる。第１および第２の処理配合物の部分がそれぞれ、同一または異なる成分を含むことができる。更に、処理配合物は、その各部分が同一または異なる成分を含んでなる複数の部分に分割されることができる。従って、一連の処理相または段階は、その処理配合物が各それぞれの相に対して一定に維持され
るか、または異なっていることができる処理サイクルの期間中実施されることができる。
【０１５８】
幾つかの実施態様において、本発明の処理サイクルはクリーニング段階および化学的修飾段階を含むことができる。このような実施態様において、処理配合物は基材をクリーニングするための１種以上の成分を含む第１の部分、および基材を化学的に修飾するための１種以上の成分を含む第２の部分、を含んでなることができる。第１および第２の部分はそれぞれ、処理サイクル中の異なる時点で添加することができる。従って、処理サイクルは、処理配合物の第１の部分の添加が、クリーニング相を促進し、そして処理配合物の第２の部分の添加が化学的修飾相を促進する、クリーニング相および化学的修飾相よりなることができる。他の実施態様において、基材のクリーニングおよび化学的修飾は同時に起こることができる。
【０１５９】
特定の実施態様において、処理配合物は、第１の部分が酵素を実質的に含まず、そして第２の部分が酵素を含んでなる、第１の部分および第２の部分を含んでなることができる。このような実施態様において、処理配合物の第１の部分は処理サイクル中の第１相で添加され、そして処理配合物の第２の部分は処理サイクル中の第２相で添加されることができる。
【０１６０】
幾つかの実施態様において、固体の粒状物質は、前記に概説されたように、処理配合物の部分が添加される時に、処理サイクル中に保持されることができる。他の実施態様において、固体の粒状物質は、処理配合物の更なる部分の添加の前に置き換えられることができる。これは、動物の基材が不相溶性化学部分間に起こる相互作用により悪い影響を受けていないことを確保するために必要である可能性がある。例えば、処理配合物の一部分の導入後に固体の粒状物質に付着する可能性がある化学的部分は、処理配合物の次の部分中に存在する化学的部分と相溶性でなく、従って処理サイクルを継続する前に、固体の粒状物質の置き換えを必要とするかも知れない。
【０１６１】
本発明の処理サイクルの一つ以上の段階において、動物の基材は、加熱または冷却を受けることができる。更に、動物の基材は減圧または圧力条件下におかれることができる。更に、動物の基材は空うち（ｍｉｌｌｉｎｇ）、条件調整（ｃｏｎｄｉｔｉｏｎｉｎｇ）または乾燥を受けることができる。
【０１６２】
特定の実施態様において、本発明の方法は、処理配合物に加えて、処理サイクル中に１種以上の物質に動物の基材を暴露する工程を含むことができる。前記の１種以上の物質に対する暴露は、加湿された動物の基材が処理配合物とともに撹拌される時、または処理配合物が存在しない時は処理サイクル中の別な段階で、実施されることができる。このような実施態様において、１種以上の物質は気体状であることができる。動物の基材の気体状物質への暴露は、処理サイクル中の１種以上の時点で密閉装置中への前記の物質の導入により起こることができる。幾つかの実施態様において、気体状物質は二酸化炭素および／またはオゾンであることができる。
【０１６３】
処理サイクルの期間は１分〜１００時間のあらゆる期間であることができ、そして他の実施態様においては、処理サイクルの期間は１分〜４８時間であることができる。処理サイクルが２以上の相を含んでなる実施態様において、処理サイクルの各それぞれの相は、それぞれの相の合計が処理サイクルの総期間を含んでなる、３０秒以上または１分以上のあらゆる期間であることができる。特定の実施態様において、処理サイクルの各それぞれの相は、３０秒〜１０時間の期間であることができる。本発明の方法は、固体の粒状物質の存在が動物の基材上に実施される機械的処置の程度を高めることができるので、典型的な処理サイクルの期間のかなりの短縮を容易にすることができる。従って、工程の各相の期間は短縮されて、先行技術に使用される方法に比較して、処理サイクルの総期間の２０
〜５０％の典型的な短縮に導くことができる。幾つかの実施態様において、固体の粒状物質との撹拌による動物の基材上に実施される機械的処置は、決して動物の基材を分解するのに十分ではない。
【０１６４】
本発明の方法の一つ以上の相は０〜１００℃の温度で実施されることができる。更に、その方法は１種以上の加熱または冷却段階を含むことができる。従って、温度は処理サイクル中の一つ以上の時点で、０〜１００℃の値の間で上昇または低下されることができる。幾つかの実施態様において、該方法の一つ以上の相は、０〜６０℃（例えば、２０〜６０℃）の温度で実施することができ、そして他の実施態様においては、３０〜５０℃の温度で実施することができる。本発明の方法は処理サイクルの期間の短縮に導くことができるので、その方法は、より低い温度で有効に操作されることができる。例えば、処理サイクルの一つ以上の相において、本発明の方法は、先行技術の工程において一般に必要な、より高温に対して、外界温度で有効に実施されることができる。更に、より少量の処理配合物が使用され得るので、これらの温度を得るために要するエネルギー量は実質的に低下され得る。
【０１６５】
本発明の方法はバッチ状または連続的工程を含んでなることができる。あるいはまた、本発明の方法はバッチ状および連続的工程の組み合わせを含むことができる。
【０１６６】
本発明の方法は同一の密閉装置内で実施される必要はない。従って処理の一相または段階は一つの密閉装置内で実施することができ、処理の更なる相または段階は異なる密閉装置内で実施されることができる。従って、動物の基材は処理を継続または完了するために、一つの密閉装置から他方に移すことができる。本発明の方法は、更なる加工が非密閉装置内で実施される相または段階を含むことができる。このような更なる加工は例えば、特定のビームハウス操作を含むことができる。本発明の方法は、ポリマーまたは非ポリマー粒子の分離が、更なる密閉または非密閉装置内で実施される相または段階を含むことができる。
【０１６７】
固体の粒状物質がポリマーおよび／または非ポリマー粒子を含んでなる本発明の実施態様において、前記の粒子は更なる化合物または物質と一緒に処理または反応させされることができる。幾つかの実施態様において、前記の粒子は界面活性剤で処理されることができる。特定の実施態様において、前記の粒子は、水酸化ナトリウムおよび水酸化カリウム、亜塩素酸塩、次亜塩素酸塩、過酸化水素、無機ペルオキシ酸塩および有機ペルオキシ酸よりなる群から選択される１種以上の化合物で処理されることができる。
【０１６８】
本発明の方法は、有効な循環および、処理工程中に撹拌される時の物質の混合を許すのに十分な未充填空積をまだ提供しながら、処理される動物の基材および処理配合物を収容するように十分に大きい装置内で実施されることができる。典型的には、方法の稼働能を最大にしながら、有効な混合を提供するために、少なくとも１０容量％、好適には少なくとも２０容量％、より好適には３０〜６０容量％または３０〜７０容量％の未充填空積値に対して余地を許すべきである。
【０１６９】
動物の基材を処理するための密閉装置は、処理室および場合により、各それぞれの分配室が処理配合物の少なくとも１部分を含むことができる一つ以上の分配室を含んでなることができる。一つ以上の分配室は、処理サイクルにおける一つ以上の前以て決められた時点において処理配合物の一つ以上の部分を分配するようにさせることができる。
【０１７０】
本発明の方法を実施するための密閉装置は機械的回転に適合された装置であることができる。密閉装置は撹拌中に動物の基材および処理配合物を含む役割をもつ処理室を含むことができる。特定の実施態様において、処理室は回転ドラムまたは回転性に取り付けられ
た円筒状ケージを含むことができる。密閉装置はその中にドラムまたはケージが取り付けられたハウジング手段を含むことができる。典型的には、ドラムまたはケージは、動物の基材がドラムまたはケージの境界内に留まることを確保しながら、水性処理配合物の侵入または排出を許す出口または手段を含むことができる。特定の実施態様において、ドラムまたはケージは穿孔を含んでなることができる。穿孔は固体の粒状物質の侵入および排出を許すのに十分なサイズであることができる。
【０１７１】
密閉装置は更に、処理配合物の循環を可能にするための少なくとも一つの循環手段を含むことができる。例えば、該装置は処理室内の処理配合物の排出および再侵入を許すための導管およびポンプ手段を含むことができる。更に、密閉装置は、更に固体の粒状物質の再循環を促進して処理サイクルの期間中、固体の粒状物質の再使用を可能にする少なくとも一つの再循環手段を含むことができる。例えば、密閉装置は処理室からの粒状物質の侵入および排出を促進するための導管およびポンプ手段を含むことができる。
【０１７２】
一つ以上の相を含んでなる典型的な処理サイクル中で操作時に、加湿された動物の基材は最初に、密閉装置の処理室内に配置することができる。次に、水性処理配合物および固体の粒状物質を処理室内に導入することができる。処理室の回転は、処理配合物と固体の粒状物質との動物の基材の撹拌を確保する。特定の実施態様において、処理室の回転による撹拌の経過中、流動体は処理室内の穴または穿孔を通過し、そして循環手段を介して処理室に復帰させられる。連続循環の工程は処理サイクルの相が完了するまで進行することができる。他の実施態様において、処理配合物との処理室内の動物の基材の撹拌は、処理サイクル中の相が完了する時に、流動体が処理室を排出することが許されるだけのような、流動体の連続的循環を伴わずに起こることができる。
【０１７３】
更なる実施態様において、密閉装置は処理サイクル中の相の終結後、または処理サイクルの完了後に、固体の粒状物質の容易な除去を促進するための手段を含むことができる。処理室が十分に大きいサイズの穿孔を含む特定の実施態様においては、一定量の固体の粒状物質が流動体と一緒に穿孔を通過することができる。場合により、固体の粒状物質はまた、再循環手段を介して処理室中に再循環して戻されることができる。特定の実施態様において、処理室は固体粒子の除去を促進するための真空、ブロワー、磁石または他の適当な装置を含むことができる。
【０１７４】
密閉装置は固体の粒状物質のその後の再使用および更に、再使用前の装置内での保存に適合させることができる。特定の実施態様において、固体の粒状物質は、密閉装置から除去されることができ、そして処理サイクル中の更なる相におけるその再使用の前に、洗浄されることができる。更なる実施態様において、固体の粒状物質は、処理サイクル中の更なる相を開始する前に置き換えることができる。
【０１７５】
幾つかの実施態様において、動物の基材は原皮（ｈｉｄｅ）、生皮（ｐｅｌｔ）または表皮（ｓｋｉｎ）を含むことができる。幾つかの実施態様において、動物の基材は本革（ｌｅａｔｈｅｒ）であることができる。
【０１７６】
今度は、本発明は、次の実施例および関連する図を参照することにより、どんな方法でもそれらの範囲を限定せずに、更に、説明されると考えられる。
【実施例】
【０１７７】
本明細書および実施例全体に使用されるような処理工程中に、または工程の溶媒（場合により処理配合物に関する）に対して言及される量は、一般に、フロート（例えば、染料フロート）、比率、百分率、重量／重量（重量／重量％）およびチャージのような１種以上の用語を使用して表わされる。文脈が別な意味を示さない限り、これらの値は基材の重
量または量に関連する１種以上の成分（「Ｘ」）の量を表わす。図により、１００重量／重量のＸ、１００％のＸおよび１：１の基材：Ｘ等のような表現は、Ｘの同量が基材の量として使用されることを示す。同様に、１００％「チャージ」のＸまたは１００％フロートのＸ等は、Ｘの同一量が基材の量として使用されることを示す。５０重量／重量のＸ、５０％のＸおよび１：０．５の基材：Ｘ等のような更なる表現は、使用されるＸの量が基材の量の５０％であることを示す。加えて、５０％「チャージ」のＸまたは５０％フロートのＸは、使用されるＸの量が基材の量の５０％であることを示す。更に、１５０重量／重量のＸ、１５０％のＸおよび１：１．５の基材：Ｘ等のような表現は、使用されるＸの量が基材の量の１５０％であることを示す。同様に、１５０％「チャージ」のＸまたは１５０％フロートのＸ等は、使用されるＸの量が基材の量の１５０％であることを示す。更に、用語「フロート」は、例えば、染料、界面活性剤またはあらゆる補助的化学薬品のような、あらゆる更なる補助剤を除く、使用される水の量または分量（場合により１種以上の有機溶媒を含む可能性がある）を意味すると解釈されることができる。
【０１７８】
実施例１−原皮（ｈｉｄｅ）の染色
１組の試験および対照条件を使用して処理試験を実施した（表１参照）。従って、試験は、本発明の方法に従って実施された好適な処理装置の使用を伴い、他方、対照は同一の装置内で、しかし、固体の粒状物質の不在下で実施された。クロムなめし原皮の４対のマッチドサイドサンプル（２０ｃｍ×４５ｃｍ）を、６％塩基性硫酸クロム（３３％塩基度、２５％Ｃｒ2Ｏ3）でなめした全ウェットブルーの原皮から切り取った。記号を付けたサンプルをギ酸ナトリウムおよび重炭酸ナトリウムを使用して１００％の水中でｐＨ６．１に一緒に中和した。その後の染色工程において凝集を回避するために、０．２％の分散剤（Ｉｎｖａｄｅｒｍ  ＬＵ，ＴＦＬ  Ｌｅｄｅｒｔｅｃｈｎｉｋ  ＧｍｂＨ，Ｗｅｉｌ  Ａｍ  Ｒｈｅｉｎ，Ｇｅｒｍａｎｙ）も添加した。各本革サンプルの重量（湿った、しかし過剰な水を含まない）を測定し、染色フロートの総容量および染料の分量を計算するために使用した。染色試験は、湿式本革の重量に対して１００％の総フロート容量を伴って４５℃、８ｒｐｍで、コバルトで前金属化された染料（２．０重量／重量％のＳｅｌｌａｓｅｔ  ｙｅｌｌｏｗ  Ｈ，ＴＦＬ  Ｌｅｄｅｒｔｅｃｈｎｉｋ  ＧｍｂＨ，Ｗｅｉｌ  Ａｍ  Ｒｈｅｉｎ，Ｇｅｒｍａｎｙ）を使用して３時間にわたり実施した。マッチドサイド試験を、コンピューター化された対照ユニットを備えた同一のプロセスドラム（ＤＯＳＥ−ドラム、５０ｃｍ半径および２５ｃｍ幅）を使用して同時に実施した。ポリエチレン・テレフタレートビーズ（ＰＥＴビーズ）の形態のポリマー粒子を、次の割合で水と一緒に様々な試験の染色フロート中に使用した。工程１〜４Ａで染色された本革（ｌｅａｔｈｅｒ）が、試験サンプルであり、比較−対照は、ビーズを伴わないが、１００％、７５％、５０％および２５％の水のみを伴って染色されたサンプルであった（工程１〜４Ｂ）。すべての試験において、部分的に染色された本革の小片（３ｃｍ×３ｃｍ）を、３０分毎に切り取り、液体窒素で瞬間冷凍し、凍結乾燥し、そしてデジタル顕微鏡を使用して分析した。
【０１７９】
【表１】
0006422944.tif 000002
【０１８０】
断面の完全染色部分のディメンションを測定し、以下の表２に示されるように染料の浸透の度合いを計算するために、３通りの測定値の平均を使用した。染料の浸透率（染料の浸透率として測定）は、ビーズを伴わない対照サンプルに比較して、ビーズを含むサンプルに対して、ありとあらゆる測定時点に対してかなり大きかった（実験２Ａ対、実験２Ｂおよび１Ｂを参照）。染料の浸透率は、サンプルの断面を通る染料の浸透距離（ミクロン）を決定することにより、高解像度のデジタル顕微鏡を使用して測定された。従って、表２に示される染料浸透率は１００Ｘとして表わされる（サンプルの基材の断面／厚さの染色部分のディメンション）。
【０１８１】
【表２】
0006422944.tif 000003
【０１８２】
７５％の水チャージがＰＥＴビーズにより置き換わった時の図１および２における添付図において、ビーズを含む実験（図１および図２、工程２Ａ）は、ビーズを含まない対照（図１、工程１Ａおよび２Ｂおよび図２、工程１Ａ）に比較して、圧倒的に早く、深く、そしてより均一な染料浸透を与えた。驚くべきことには、ＰＥＴビーズはまた、基材中の色彩強度を増加した。
【０１８３】
驚くべきことには、対照に比較して、表面の均一性および審美性が劇的に改善した。これは、有意に、より均一な表面構造、染色の均一性、およびより滑らかな表面の風合いを与えた。図２において、対照のサンプル（工程１Ａ）は表面の風合いにかなりのばらつきを示し、染色は不均一であった。驚くべきことには、２５％、５０％および７５％の水がＰＥＴビーズと置き換わった時に（工程４Ａ、３Ａおよび２Ａ）、表面の風合いは、劇的に改善された染色の均一性を伴い、有意に、より滑らかに見えた。従って、本発明の方法
により製造される動物の基材は、先行技術の方法により製造されるものに比較して、色彩の高められた均一性、より滑らかな表面構造および、より柔らかな風合いを示す。
【０１８４】
実施例２−代わりの染料組成物を使用する原皮（ｈｉｄｅ）の染色
更なる染色実験をＴｒｕｐｏｃｏｒ  Ｒｅｄ  ２Ｂ、Ｔｒｕｐｏｃｏｒ  Ｒｅｄ  ＥＮおよびＴｒｕｐｏｃｏｒ  Ｂｒｏｗｎ  ＧＳＴを使用して実施した。これらの染料は、一連の溶解度、反応性および浸透性の特徴を網羅し、従って、従来の、および低水分の対照法に対するビーズ含有工程の性能を比較するための有用なモデルシステムとして役立った。染料の比較は次の表に示される。
【０１８５】
【表３】
0006422944.tif 000004
【０１８６】
実験は、再なめしされ、脂肪液浸漬され、染色工程にかけられたウシのクラストレザー上で実施した。なめし段階後中の本革の染色は、靴、衣類、布張り家具および自動車の適用に対しほとんど同様である。一般的な脂肪液浸漬、再なめしおよび染色工程は下記の通りに、そして表３および表４に従って実施された。表３と表４に記載の再なめしおよび染色工程は、自動車の布張り内装に使用されるもののような自動車の本革の調製に対して実施されたものに匹敵する。
【０１８７】
【表４】
0006422944.tif 000005
【０１８８】
【表５】
0006422944.tif 000006
【０１８９】
実施例２Ａ−Ｔｒｕｐｏｃｏｒ  Ｒｅｄ  ２Ｂによる染色
未染色クラストレザーを調製するために、前記の表３および表４に記載の工程に従ってウェットブルー原皮（厚さ１．８ｍｍ）を再なめしして、脂肪液浸漬した。
【０１９０】
この場合、クロムなめし後に、基材をアクリルの再なめし剤（Ｔｒｕｐｏｔａｎ  ＲＫＭ）、次に植物のタンニン（Ｍｉｍｏｓａ  ＷＳ）で処理し、次に染色した。染色後に、基材を脂肪液浸漬し（Ｔｒｕｐｏｓｏｌ  ＬＥＸおよびＴｒｕｐｏｓｏｌ  ＡＷＬ）、次
にギ酸で固定し、洗浄した。
【０１９１】
真空乾燥したクラストレザーを８９ｇ（±１ｇ）の平均乾燥重量をもつ、幾つかの同等サイズの小片（２０ｃｍＸ３０ｃｍ）に切断した。すべてのサンプル片を表３および４中の手順に従ってＤｏｓｅドラム（Ｒｉｎｇ  Ｍａｓｃｈｉｎｅｎｂａｕ  ＧｍｂＨ（Ｄｏｓｅ），Ｌｉｃｈｔｅｎａｕ，Ｇｅｒｍａｎｙ）（８５Ｌの内容積をもつモデル０８−６０２８４）中で実施された処理サイクルでｐＨ６．２に調整した。Ｔｅｋｎｏｒ  Ａｐｅｘ  ＵＫにより供給されるＴｅｋｎｏｒ  ＡｐｅｘTM等級ＴＡ１０１Ｍ（ポリエステル−ＰＥＴ）が試験に使用された。すべての試験に対するドラム中の充填空積（すなわち、自由空間）を６８％に一定に維持された。
【０１９２】
サンプルは、０．５、１．０、１．５および２．０重量／重量％の染料オファー、すなわち未染色クラストサンプルの湿式重量に基づいて計算される染料の量、を使用してＴｒｕｐｏｃｏｒ  Ｒｅｄ  ２Ｂで別々に染色された。各事例において、４個のサンプル（平均湿式重量７４０ｇ）および染色は、表３および４中の手順、並びに表５に記載の一般条件および段階により焦点を当てられた更なる低水分の対照工程、を参照して実施された。
【０１９３】
【表６】
0006422944.tif 000007
【０１９４】
消耗染色液の染料濃度および染料損失量の概算を決定するために、各染色工程の完了後に消耗染料液のサンプルを採取し、各サンプル中の染料濃度を分光光度計（ＣＭ−２６００ｄ，Ｋｏｎｉｃａ  Ｍｉｎｏｌｔａ  Ｅｕｒｏｐｅ  ＧｍｂＨ，Ｌａｎｇｅｎｈａｇｅｎ，Ｇｅｒｍａｎｙ）を使用して決定した。含まれる鏡面部材を使用して１０°の観測角度で、発光体としてＤ６５を使用して色彩の測定を実施した。染料の消耗率の値を計算した。染料濃度の決定用補正曲線は５３０ｎｍ（染料の吸収最大値）において．Ｔｒｕｐｏｃｏｒ  Ｒｅｄ  ２Ｂ（Ｔｒｕｍｐｌｅｒ  ＧｍｂＨ，Ｗｏｒｍｓ，Ｇｅｒｍａｎｙ）の０．２５、０．５０、０．７５、１．００および１．２５ｇ／Ｌ溶液の吸収を測定することにより作成された。消費染料液中の平均濃度を決定し、最初の染料濃度（最初の染料適用量に基づいて計算された）に対する得られた値、の比率を使用して、染料の消耗率を決定した。
【０１９５】
対照工程（１５０％の水）、ＰＥＴビーズ−水工程および低水分対照工程（１０％の水）の結果は下記の表５Ａ、５Ｂおよび５Ｃに示される。
【０１９６】
【表７】
0006422944.tif 000008
【０１９７】
【表８】
0006422944.tif 000009
【０１９８】
【表９】
0006422944.tif 000010
【０１９９】
ＰＥＴビーズ（対照工程２）の不在下で基材重量に対する１０％の水分を使用する染色からの結果は、ビーズを含む工程（基材重量に対して１０％の水分を使用する）および従来の工程（基材重量に対して標準の１５０％フロートを使用する、すなわち対照工程１）に比較して、流出液に対してより大量の染料が失われることを示した。両方の対照工程に対する流出液への染料の損失量はビーズ−水分基剤の工程に比較して極めて高かった。更に、１０％の水分中で染色されたサンプル（ビーズの不在下における対照工程２）は、表面において過剰な染料の沈着を示し、従って洗浄段階の標準量の２倍を要し、更に染料の浸透も不完全であったことも認められた。説により限定はされないが、これは、ビーズの不在下において、濃厚化染料溶液からの表面における染料微粒子の凝集の、より大きい可能性によるようである。本革の表面上の染料の過剰な沈着は、ビーズ−水系では認められず、そしてビーズが濃厚な染料系中で本革の表面における染料の凝集を妨げ、それにより原皮（ｈｉｄｅ）全体の、より効率的で、有効な染料の拡散を許すと仮定される。
【０２００】
染料の浸透は０．５％の染料で染色されたサンプルすべてに不完全であることが見いだされた。同様に、１％の染料を含む対照サンプルは、断面の中心に未染色部分を示した。０．５％を超える染料の使用においては、ビーズ−水系で染色されたすべてのサンプルが完全な浸透を示した。従来の工程（工程１）を使用して１．５％および２％の染料で染色
されたサンプルは完全な浸透を示した。
【０２０１】
今度は図３において、サンプルを光学顕微鏡（Ｍｏｄｅｌ  Ｎｏ．ＶＨＸ−１００ｋ，Ｋｅｙｅｎｃｅ  Ｃｏｒｐｏｒａｔｉｏｎ，Ｏｓａｋａ，Ｊａｐａｎ）を使用して分析した。第３列に、画像により示される対照２の工程（１０％の水分）で染色されたサンプルはすべて、ビーズ−水工程および従来の対照工程１に比較して、すべての濃度レベルで比較的薄い色彩を示した。２％の染料使用率において、ビーズ−水系は対照サンプルに比較して、高い染料の色彩を明白に示した。更に、ビーズ−水系は従来の対照１より９３％の水節約において高い染色を与えた。従来の工程を使用する染色は、自然の固定および表面における染料の沈着を回避するために比較的希釈された溶液中で実施される。この準備的染色実験は、１５０％の水分を使用する染色工程（従来の工程、対照１）に認められる染料の損失量は、ビーズ−水工程が使用されると、５０％だけ（少なくとも）縮小されることができることを示した。ビーズ−水工程における染料の損失量の劇的な縮小は、原皮中への増加した染料の吸収、次に色彩の深度の増加によるものと仮定される。染色工程中にビーズを含み、更に基材に比較して１０％の水を使用することは、本革中への高い浸透並びに、染料のより大きい拡散を可能にした。低水分の対照（対照２）は、対照１に比較して改善された表面の染色を示すように見えたが、流出液への染料の損失量は有意により高く、このような工程を実行不可能にさせることに注意しなければならない。これは、洗浄および真空乾燥のようなその後の加工中に除去された染料が、表面で濃厚化されるように見えるため、比較的弱い固定によるようである。
【０２０２】
更に、空うちされていない（ｕｎｍｉｌｌｅｄ）、真空乾燥サンプルを分光分析計（ＣＭ−２６００ｄ，Ｋｏｎｉｃａ  Ｍｉｎｏｌｔａ  Ｅｕｒｏｐｅ  ＧｍｂＨ，Ｌａｎｇｅｎｈａｇｅｎ，Ｇｅｒｍａｎｙ）により分析して、サンプルのａ*（赤み）を測定した。結果は表５Ｄに示される。
【０２０３】
【表１０】
0006422944.tif 000011
【０２０４】
色相は色または色の色彩を表わす。１重量／重量％の染料を使用するビーズ−水のサンプルに対する赤み（ａ*により測定される）は、２重量／重量％の染料を使用する対照サンプル１に対する赤み（ａ*）より強いことに注意しなければならない。更に、１．５重量／重量％の染料を使用する対照サンプル１の赤み（ａ*）は、１重量／重量％の染料を使用するビーズ−水のサンプルと同様である。
【０２０５】
更に、サンプルを、サンプルのｂ*（青さ）を測定するために分光分析計により分析した。結果は表５Ｅに示される。
【０２０６】
【表１１】
0006422944.tif 000012
【０２０７】
表５Ｅおよび表５Ｄを参照し、並びに高いａ*（赤み）をもつ、ビーズ−水サンプルはまた対照１に比較して高いマイナスのｂ*（青さ）をもつ。対照１の工程のプラスのｂ*は、黄色の色相を示した。
【０２０８】
色相は色相角度の計算を使用して決定することができる：
式中：      色相角度ｈab＝Ａｒｃｔａｎ  ｂ*／ａ*
従って、色相角度は様々なサンプルに付き計算され、表５Ｆに示される。
【０２０９】
【表１２】
0006422944.tif 000013
【０２１０】
色相角度の測定は彩度（ｃｈｒｏｍａ）を計算させることができる。彩度（すなわち色／色相の純度または強度）は：
彩度  Ｃ*ab＝［（ａ*）2＋（ｂ*）2］0.5
として定義することができる。
【０２１１】
以下の表５Ｇは、染料濃度が増加される時の様々なＴｒｕｐｏｃｏｒ  Ｒｅｄ  ２Ｂ染料サンプルの彩度（すなわち、色／色相の純度または強度）を比較する。
【０２１２】
【表１３】
0006422944.tif 000014
【０２１３】
表５Ｇに示されるように、０．５〜２．０重量／重量％の染料濃度におけるビーズ−水サンプルは対照１（すなわち従来の工程）に比較して、より高い彩度（色／色相強度）をもたらす。対照２について前記に注目されるように、このような水基剤の染料系の使用は実行不可能であろうということを示唆する、不適切な染料の固定、表面の染料の沈着および流出液への染料の過剰なロスが存在する。
【０２１４】
更に、図４で示されるように、対照に比較して、ビーズ−水サンプルに対する彩度と染料濃度間に、有意に、より高い相関があることを示すことができる。染料濃度が増加するにつれて、一定の色相角度（ｈｕｅ  ａｎｇｌｅ）と合わせると、この改善された相関は、本革製造業者が最終的本革の染色の特徴をより有効に制御することができ、それにより染色のばらつきを最少にするためのやり直しおよび／または高額な仕上げ法を最少にすることができるという利点をもつ。
【０２１５】
乾燥および空うち（ｍｉｌｌｉｎｇ）段階後に、２重量／重量％の染色実験からのＰＥＴビーズ−水サンプルおよび対応する対照を表５Ｈに示されるような物理テストにかけた。
【０２１６】
【表１４】
0006422944.tif 000015
【０２１７】
前記の表は、ＰＥＴビーズ−水処理が、対照１の工程に類似の、引き裂き荷重、引き裂き強さ、引っ張り強さおよび破断点伸びをもつ本革をもたらしたことを示した。ＰＥＴビーズ−水処理により製造された本革の見かけの密度は対照１の工程よりも僅かに密であった。対照２の物理特性は一般に、引き裂き荷重、引っ張り強さおよび破断点伸びに対して、対照１およびＰＥＴビーズ−水サンプルより劣っていた。
【０２１８】
実施例２Ｂ−Ｔｒｕｐｏｃｏｒ  Ｒｅｄ  ＥＮによる染色
サンプルは前記の表３および表４に以前に記載された工程に従い、Ｔｒｕｐｏｃｏｒ  Ｒｅｄ  ２Ｂを使用する染色試験に関して調製された。
【０２１９】
サンプルを２．０重量／重量％の染料オファー、すなわちウェットブルー重量に基づいて計算された染料の量を使用してＴｒｕｐｏｃｏｒ  Ｒｅｄ  ＥＮにより別々に染色された。染色は表３および４の手順に従って、表６に示された一般条件および段階により強調された更に低水分の対照工程を使用して実施された。
【０２２０】
【表１５】
0006422944.tif 000016
【０２２１】
消費染料液の染料濃度および染料損失率の概算を決定するために、消耗染料液のサンプルを各染色工程の完了後に採取し、各サンプル中の染料濃度を分光光度計により決定した。染料の消耗率の値を計算した。染料濃度の決定用補正曲線を、５１０ｎｍ（染料の吸収最大値）において、Ｔｒｕｐｏｃｏｒ  Ｒｅｄ  ＥＮ（Ｔｒｕｍｐｌｅｒ  ＧｍｂＨ，Ｗｏｒｍｓ，Ｇｅｒｍａｎｙ）の１０、２０、５０および１００ｍｇ／Ｌ溶液の吸収を測定することにより作成した。消費染色液の平均濃度を決定し、初期染料濃度（初期染料適用量に基づいて計算された）に対して得られた値の比率を使用して染料の消耗率を決定した。
【０２２２】
対照工程（１５０％水）、ＰＥＴビーズ−水工程および低水分の対照工程（１０％の水）の結果は、以下の表６Ａ、６Ｂおよび６Ｃに示される。
【０２２３】
【表１６】
0006422944.tif 000017
【０２２４】
【表１７】
0006422944.tif 000018
【０２２５】
【表１８】
0006422944.tif 000019
【０２２６】
ＰＥＴビーズの不在下の基材重量に対して１０％の水での染色（対照工程２）および従来の工程（基材重量に対して標準の１５０％フロートを使用する、すなわち対照工程１）を使用する染色からの結果は、ビーズを含む工程（基材重量に対して１０％の水を使用する）に比較して、流出液に対して、より大量の染料が失われることを示した。双方の対照工程に対する流出液への染料の損失量は、ＰＥＴビーズ−水工程に比較して極めて高かった。更に、１０％の水中で染色されたサンプル（ビーズの不在下の対照工程２）は表面における過剰染料の沈着を示し、従って、洗浄段階の標準量の２倍を要し、更に染料の浸透も不完全であったことが認められた。しかし、本革表面上の染料の過剰沈着はビーズ−水系では認めなかった。ビーズ−水系による染色は、完全な染料の浸透を示し、そして対照工程２に比較して、より少量の染料が失われるので、染色溶媒中のビーズの作用は、本革の繊維構造中への染料の吸収を高めたことを示した。
【０２２７】
今度は図５において、光学顕微鏡（Ｍｏｄｅｌ  Ｎｏ．ＶＨＸ−１００ｋ，Ｋｅｙｅｎｃｅ  Ｃｏｒｐｏｒａｔｉｏｎ，Ｏｓａｋａ，Ｊａｐａｎ）を使用してサンプルを分析した。上部のサンプル（１０％の水およびビーズ）、中間のサンプル（１５０％の水）および底部のサンプル（１０％の水、ビーズなし）間の比較は、更にＰＥＴ−ビーズを取り入れる水基剤系は水のみの対照サンプルに比較して優れた色／色相の強度をもたらすことを示す。
【０２２８】
乾燥および空うち処理段階後に、ＰＥＴ−ビーズ水サンプルおよび２重量／重量％の染色実験からの対応する対照を、表６Ｄに示した物理試験にかけた。
【０２２９】
【表１９】
0006422944.tif 000020
【０２３０】
前記の表は、ＰＥＴビーズ−水処理が、対照１および対照２のサンプルに対して実質的に優れた切り裂き荷重、切り裂き強さ、引っ張り強さおよび破断点伸び率をもつ本革をも
たらしたことを示した。ＰＥＴビーズ−水生成本革の見かけの密度は、対照１および対照２の工程に対するより僅かに密であった。対照２の物理特性は引き裂き荷重、引っ張り強さおよび破断点伸びに対してＰＥＴビーズ−水のサンプルより実質的に劣っていた。対照２のサンプルはまた、一般に、破断点伸びを除いて、対照１のサンプルに対して劣っていた。
【０２３１】
実施例２Ｃ−修飾工程を使用するＴｒｕｐｏｃｏｒ  Ｒｅｄ  ＥＮによる染色
サンプルを、前記表３および表４に以前に記載の工程に従って、そしてＴｒｕｐｏｃｏｒ  Ｒｅｄ  ＥＮによる染色実験に関して、しかし、クロムなめし後に、染色の直前に、基材を植物タンニン（Ｍｉｍｏｓａ  ＷＳ）で処理されたことを除いて調製した。染色後に、基材をアクリルの再なめし剤（Ｔｒｕｐｏｔａｎ  ＲＫＭ）で処理し、次に脂肪液浸漬し（Ｔｒｕｐｏｓｏｌ  ＬＥＸ  ａｎｄ  Ｔｒｕｐｏｓｏｌ  ＡＷＬ）、そして次にギ酸で固定して洗浄した。従って、修飾工程として、アクリルの再なめし剤（Ｔｒｕｐｏｔａｎ  ＲＫＭ）を染色工程後に導入した。
【０２３２】
サンプルを、２．０重量／重量％の染料オファー、すなわちウェットブルー重量に基づいて計算された染料の量、を使用して、Ｔｒｕｐｏｃｏｒ  Ｒｅｄ  ＥＮで別々に染色された。染色は表３および４中の手順に従って、表７に示した一般条件および段階により強調された、更なる低水分の対照工程を使用して実施された。
【０２３３】
【表２０】
0006422944.tif 000021
【０２３４】
消費染色液の染料濃度および染料損失率の概算を決定するために、消耗染料液のサンプルを各染色工程の完了後に採取し、各サンプル中の染料濃度を分光光度計により決定した。染料の消耗率の値を計算した。染料濃度の決定用補正曲線を５１０ｎｍ（染料の吸収最大値）において、Ｔｒｕｐｏｃｏｒ  Ｒｅｄ  ＥＮ（Ｔｒｕｍｐｌｅｒ  ＧｍｂＨ，Ｗｏｒｍｓ，Ｇｅｒｍａｎｙ）の１０、２０、５０および１００ｍｇ／Ｌ溶液の吸収を測定することにより作成した。消費染色液の平均濃度を決定し、初期染料濃度（初期染料適用量に基づいて計算された）に対する得られた値の比率を使用して染料の消耗率を決定した。
【０２３５】
修飾工程後のＴｒｕｐｏｃｏｒ  Ｒｅｄ  ＥＮ染料に対する対照の工程（１５０％  水）、ＰＥＴビーズ−水工程および低水分の対照工程（１０％の水）の結果は、以下の表７Ａ、７Ｂおよび７Ｃに示される。
【０２３６】
【表２１】
0006422944.tif 000022
【０２３７】
【表２２】
0006422944.tif 000023
【０２３８】
【表２３】
0006422944.tif 000024
【０２３９】
ＰＥＴビーズの不在下の基材重量に対して１０％の水での染色（対照工程２）および従来の工程（基材重量に対して標準の１５０％フロートを使用する、すなわち対照工程１）からの結果は、ビーズを含む工程（基材重量に対して１０％の水を使用する）に比較して流出液に対して、より大量の染料が失われることを示した。双方の対照工程に対する流出液への染料の損失はＰＥＴビーズ−水工程に比較して極めて高かった。更に、１０％の水中で染色されたサンプル（ビーズの不在下の対照工程２）は、表面における過剰な染料の沈着を示し、従って、標準の洗浄段階の量の２倍を要し、更に染料の浸透も不完全であったことが認められた。しかし、本革表面上の染料の過剰な沈着はビーズ−水系では認めなかった。
【０２４０】
更に、ＰＥＴビーズ−水サンプルに対する実施例２Ｂにおける非修飾工程に比較して、修飾工程においては、より少量の染料が流出液に失われ（すなわち、非修飾工程に対して、流出液に失われた２０．６７ｇの染料に対し、修飾工程に対して流出液に失われた９．０７ｇの染料）、他方、対照１のサンプルについては、標準の工程に比較して、修飾工程において、より多量の染料が流出液に失われた（すなわち、非修飾工程に対しては、流出液に失われた３８．７１ｇの染料に対して、修飾工程に対しては、流出液に失われた４３．８２ｇの染料を参照）。
【０２４１】
乾燥および空うち処理段階後に、ＰＥＴ−ビーズ水サンプルおよび２重量／重量％の染色実験からの対応する対照、を表７Ｄに示される物理テストにかけた。
【０２４２】
【表２４】
0006422944.tif 000025
【０２４３】
前記の表は、ＰＥＴビーズ−水処理が、対照１および対照２のサンプルより実質的に優れた、引き裂き荷重、引き裂き強さ、引っ張り強さおよび破断点伸びをもつ本革をもたらしたことを示した。対照２に対する物理特性は、引き裂き荷重、引き裂き強さ、引っ張り強さおよび破断点伸びにつき対照１およびＰＥＴビーズ−水サンプルに比較して一般に劣っていた。
【０２４４】
修飾工程は、表６Ｄ中のものに対して表７Ｄ中の結果を比較する時に、対照１とＰＥＴビーズ−水サンプルについて、非修飾工程よりも、引き裂き荷重、引き裂き強さを増加するが、引っ張り強さは増加しないように見えた。対照サンプル２に対する破断点伸びは、サンプルを修飾工程を使用して調製した時に減少された。しかし、引き裂き荷重、引き裂き強さおよび引っ張り強さは、修飾手順を使用する対照サンプル２に対しては増加した。
【０２４５】
実施例２Ｄ−修飾工程を使用するＴｒｕｐｏｃｏｒ  Ｂｒｏｗｎ  ＧＳＴによる染色
サンプルをＴｒｕｐｏｃｏｒ  Ｒｅｄ  ＥＮについて実施例２Ｃに関して上記に、以前に上記に記載された修飾工程に従って調製した。
【０２４６】
サンプルを２．０重量／重量％の染料のオファー、すなわちウェットブルー重量に基づいて計算された染料の量、を使用してＴｒｕｐｏｃｏｒ  Ｂｒｏｗｎ  ＧＳＴにより別々に染色された。染色は表３および４中の手順を参照し、表８に記載の一般条件と段階により強調された更なる低水分の対照工程を使用して実施した。
【０２４７】
【表２５】
0006422944.tif 000026
【０２４８】
消費染料液の染料濃度および染料の損失率の概算を決定するために、消耗染料液のサンプルを各染色工程の完了後に採取し、そして各サンプル中の染料濃度を分光光度計により決定した。染料の消耗率の値を決定した。染料濃度の決定用補正曲線は４２０ｎｍ（染料の吸収最大値）においてＴｒｕｐｏｃｏｒ  Ｂｒｏｗｎ  ＧＳＴ（Ｔｒｕｍｐｌｅｒ  ＧｍｂＨ，Ｗｏｒｍｓ，Ｇｅｒｍａｎｙ）の１０、２０、４０および１００ｍｇ／Ｌ溶液の吸収を測定することにより作成された。消費染料液中の平均濃度を決定し、最初の染料濃度（最初の染料適用量に基づいて計算された）に対する、得られた値の比率を使用して、染料消耗率を計算した。
【０２４９】
対照工程（１５０％の水）、ＰＥＴビーズ−水工程および低水分の対照工程（１０％の水）の結果は下記の表８Ａ、８Ｂおよび８Ｃに示される。
【０２５０】
【表２６】
0006422944.tif 000027
【０２５１】
【表２７】
0006422944.tif 000028
【０２５２】
【表２８】
0006422944.tif 000029
【０２５３】
結果は、前記の実施例２Ｃに認められた修正Ｔｒｕｐｏｃｏｒ  Ｒｅｄ  ＥＮの工程に類似していた。ＰＥＴビーズの不在下の基材重量に対して１０％の水を使用する染色（対照工程２）および従来の工程（基材重量に対して標準の１５０％フロートを使用する、すなわち対照工程１）からの結果は、ビーズ−水工程（基材重量に対して１０％の水を使用する）に比較して、流出液に対して、より大量の染料が失われることを示した。対照１の工程に対する流出液への染料の損失率は、ＰＥＴビーズ−水工程に比較して有意に、より高かった。更に、１０％の水中で染色されたサンプル（ビーズの不在下の対照工程２）は、表面における過剰な染料の沈着を示し、従って、洗浄段階の標準量の２倍を要し、更に染料の浸透も不完全であったことが認められた。基材表面上の染料の過剰な沈着は、ＰＥＴビーズ−水系により認めなかった。
【０２５４】
今度は図６において、光学顕微鏡（Ｍｏｄｅｌ  Ｎｏ．ＶＨＸ−１００ｋ，Ｋｅｙｅｎｃｅ  Ｃｏｒｐｏｒａｔｉｏｎ，Ｏｓａｋａ，Ｊａｐａｎ）を使用してサンプルを分析した。上部のサンプル（１０％の水およびビーズ）、中間のサンプル（１５０％の水）および底部のサンプル（１０％の水、ビーズなし）間の比較は、更にＰＥＴ−ビーズを取り入れる水基剤の系はＴｒｕｐｏｃｏｒ  Ｂｒｏｗｎ  ＧＳＴ染料に対する水のみの対照サンプルに比較して、優れた色／色相強度をもたらすことを示す。
【０２５５】
実施例３−染色におけるビーズの再利用
染色工程中へのポリマー粒子の再使用後の、劣化または化学的修飾を算定するために、更なる実験を実施した。試験には、Ｔｅｋｎｏｒ  Ａｐｅｘ  ＵＫにより供給されたＴｅｋｎｏｒ  ＡｐｅｘＴＭ等級ＴＡ１０１Ｍ（ポリエステル−ＰＥＴ）が使用された。第１の手順が実施され、そこで、前記の表４に認める条件に従い、ウェットブルー原皮（厚さ１．８ｍｍ）を含んでなる未染色クラストレザーがアクリルの再なめし剤（Ｔｒｕｐｏｔａｎ  ＲＫＭ）で、次に植物タンニン（Ｍｉｍｏｓａ  ＷＳ）で再なめしされた。再なめし処理後、本革基材は、前記実施例２Ａに概説された手順に従い、２．０重量／重量％の染料オファーによりＴｒｕｐｏｃｏｒ  Ｒｅｄ  ２Ｂを使用して染色された。
【０２５６】
その後、最初の再なめし手順に使用されたＰＥＴ−ビーズを染色段階に使用した。再なめし段階に使用され、更に染色処理におけるそれらの使用後のビーズのサンプルは、示差走査熱量計（ＤＳＣ）にかけて、開始温度および従って、ビーズに何か組成の変化があったか否かを決定した。開始温度が狭い範囲内に留まった場合は、これは染色がビーズ上に悪影響をもたなかった、そしてビーズは再循環、および再使用することができることを示すと考えられる。ＤＳＣ分析はＭｅｔｔｌｅｒ  Ｔｏｌｅｄｏ  ８２２ｅ  ＤＳＣにおいて実施され、空秤量された、貫通アルミニウムパンを参照して、１５℃／分で走査された。温度記録図を、開始／ピーク温度および正規化積分を記録するＳｔａｒ  Ｓｏｆｔｗａｒｅ（ｖ  １．１３）を使用して分析した。
【０２５７】
再なめし段階後のＰＥＴビーズのＤＳＣ開始温度は１３８．３８℃と測定された。Ｔｒｕｐｏｃｏｒ  Ｒｅｄ  ２Ｂを使用する基材の染色後、ＤＳＣ開始温度は１３６．５２℃であった。ＤＳＣ開始温度はほとんど変化を示さず、単に実験技術に伴う誤差に起因される範囲内にあると考えられた。従って、その結果は、Ｔｒｕｐｏｃｏｒ  Ｒｅｄ  ２Ｂによる染色が、ＰＥＴビーズの劣化または化学修飾を惹起しなかったことを示し、ビーズを再循環または再使用することができることを示した。
【０２５８】
実施例４−ヤギ皮上で実施された更なる染色研究
英国産（Ｌａｔｃｏ  Ｌｔｄ，Ｃｈｅｓｈｉｒｅ，ＵＫ）のヤギ皮を、クロムなめしウェットブルー段階が完了するまでバッチとして処理した。最初に、なめし段階の前に、ヤギ皮を浸漬、再石灰浸漬、脱灰、戻し（ｂａｔｉｎｇ）および酸洗いを含むビームハウス操作にかけた。ヤギ皮のビームハウスおよびなめし工程は以下の表９に要約される
【０２５９】
【表２９】
0006422944.tif 000030
【０２６０】
処理サイクルをＳｉｍｐｌｅｘ−４ドラム（Ｉｎｏｘｖｉｃ，Ｂａｒｃｅｌｏｎａ，Ｓｐａｉｎ）中で実施した。クロムなめし本革（「ウェットブルー」）を１．２±０．１ｍｍに剃毛し、湿式剃毛重量として秤量した。本革を、５．５±０．３の中和ｐＨ、３．５
±０．１の固定ｐＨに特に焦点を当てて、下記の表１０中のなめし後の手順に従って処理した。サンプルを回収し、分析用に保存した。染色研究に使用された染料はＴｒｕｐｏｃｏｒ  Ｒｅｄ  ＥＮ（Ｔｒｕｍｐｌｅｒ  ＧｍｂＨ，Ｗｏｒｍｓ，Ｇｅｒｍａｎｙ）であり、そして１００ｍｇ／Ｌの標準液を形成した。Ｔｒｕｐｏｃｏｒ  Ｒｅｄ  ＥＮの吸収の標準曲線を、５３０ｎｍにおいて、ブランク、１０、２０、５０および１００ｍｇ／Ｌを使用して作成した。
【０２６１】
従って、染色段階の前の、ヤギ皮基材の調製は、粒子の不在下で（すなわち従来の、水基剤の工程を使用して）実施された。次に本革を、フロートを置き換えるための粒子を使用するか、または従来の工程の水量を使用する従来のなめし後レシピーを使用して、以下の表１０に従って処理した。１５０重量／重量％の処理水の量が再なめし／染色／脂肪液浸漬操作の様々な段階において、レシピーに添加されると考えられる。
【０２６２】
【表３０】
0006422944.tif 000031
【０２６３】
一連のポリマーおよび非ポリマー粒子を、独立に、表１１に概説される特徴をもつ染色工程に使用した。
【０２６４】
【表３１】
0006422944.tif 000032
【０２６５】
セラミックのビーズ（セラミック焼結ビーズ等級，Ｌａｋｅｌａｎｄ  Ｌｉｍｉｔｅｄ，Ｗｉｎｄｅｒｍｅｒｅ，ＵＫ）、スクオッシュボール（押しつぶし不可能なスクオッシュボール等級、Ｓｐｏｒｔｓ  Ｂａｌｌ  Ｓｈｏｐ，Ｇａｒｆｏｒｄ，ＵＫ）、ガラスビーズ（Ｗｏｒｆ  Ｇｌａｓｋｕｇｅｌｎ  ＧｍｂＨ，Ｍａｉｎｚ，Ｇｅｒｍａｎｙ）を供給されたまま使用した。
【０２６６】
染色のために、Ｔｅｋｎｏｒ  Ａｐｅｘ  ＰＥＴビーズが使用されたという仮定を伴って、１．０：１．４：０．１の基材：粒子：水の重量／重量％の比率を粒子試験の土台として使用した。使用される各粒子に対して表皮に同一の粒子表面積が提供されるように、（Ｔｅｋｎｏｒ  Ａｐｅｘ  ＰＥＴの表面積が１．０の相対表面積をもつと仮定して）粒子の表面積が正規化された。更に、粒子を含まない２つの対照サンプル、１．０：１．５の基材：水重量／重量％の比率に基づく従来の水対照（ＣＷＣ）、および１．０：０．１の基材：水の重量／重量％の比率に基づく低水分の対照（ＬＷＣ）、が含まれた。
【０２６７】
染料研究からの流出液の総容量が記録され、これらの流出液からのサンプルを１：１００希釈を使用して希釈した。サンプルを分光光度計（ＣＭ−２６００ｄ，Ｋｏｎｉｃａ  Ｍｉｎｏｌｔａ  Ｅｕｒｏｐｅ  ＧｍｂＨ，Ｌａｎｇｅｎｈａｇｅｎ，Ｇｅｒｍａｎｙ）上で読み取り、吸収を記録した。濃度は、以下の表１２に認められるように、標準曲線において作成された曲線の直線回帰および計算された消耗率を使用して計算された。排出率は、流出液中に廃棄されなかった使用染料の量の率を示す。
【０２６８】
【表３２】
0006422944.tif 000033
【０２６９】
上記の表は、ポリマーおよび非ポリマー粒子が、粒子を含まない各対照サンプルに比較して、基材中への改善された染料の吸収および流出液中への染料の減少された量をもたらすことができることを示した。更に、粒子の存在は流出液への染料の喪失を減少した。
【０２７０】
対照と、表１１に焦点を当てた様々な粒子タイプとの間の染料の色彩を比較するための更なる実験において、英国由来のヤギ皮（Ｌａｔｃｏ  Ｌｔｄ，Ｃｈｅｓｈｉｒｅ，ＵＫ）を、以前に上記に概説されたものと同様な工程を使用して、Ｔｒｕｐｏｃｏｒ  Ｒｅｄ
ＥＮ染料で染色した。本革はサミーセットではなかった（ヤギの菜っ葉は通常処理されているので）が、１晩台にかけた後に中間のセットで撹拌乾燥させた。次に本革を、注意
してクリップを除き、次に、Ｋｏｎｉｃａ  Ｍｉｎｏｌｔａの携帯分光光度計により測定される前に、条件調整室内に入れた。色彩測定は、含まれた鏡面の構成部材を使用して１０°の観測角度で、光源としてＤ６５を使用して実施した。従来の水分対照（ＣＷＣ）の工程中のポリマーおよび非ポリマー粒子が存在せず、水レベルが通常であったので、目標の色彩が確立された。上記に概説された低水分対照（ＬＷＣ）の測定値も獲得され、その結果は以下の表１３に示されている。
【０２７１】
【表３３】
0006422944.tif 000034
【０２７２】
使用粒子は、大部分の場合、対照サンプルの値に類似のａ*およびｂ*値の範囲をもたらすように見えた。従って、ポリマーおよび非ポリマー粒子が満足に染色された本革をもたらすことができたように見えた。事実、異なるポリマーおよび非ポリマー粒子の使用は、更なる本革仕上げ法を紹介する可能性を提供することを示すことができる。
【０２７３】
本明細書の説明および請求項を通して、用語「含んでなる（ｃｏｍｐｒｉｓｅ）」および「含む（ｃｏｎｔａｉｎ）」およびそれらの変化形は「限定はしないが、それらを含む」ことを意味し、そしてそれらは他の部分、添加剤、成分、整数（ｉｎｔｅｇｅｒｓ）または段階を排除することは意図されない（そして排除しない）。本明細書の説明および請求項を通して、単数は、文脈が他を要求しない限り、複数を包含する。とりわけ、不定冠詞が使用される場合は、明細書は、文脈が他を要求しない限り、複数並びに単数を意図するものと理解することができる。
【０２７４】
本発明の特定の相様、実施態様または実施例に関して記載される特徴物、整数、特徴、化合物、化学部分または基は、それらと矛盾しない限り、本明細書に記載のあらゆる他の相様、実施態様または実施例に適用可能であると理解されることができる。少なくとも幾つかのこのような特徴物および／または段階が相互に排他的である組み合わせ物を除いて
、本明細書中に開示されるすべての特徴物（あらゆる付記の請求項、要約および図面を含む）および／または、そのように開示されたあらゆる方法または工程のすべての段階が、どんな組み合わせ物にも組み合わせることができる。本発明は、どんな前記の実施態様の詳細にも制約されない。本発明は、本明細書中に開示される特徴物のあらゆる新規の一つ、またはあらゆる新規の組み合わせ物に及ぶが（あらゆる添付請求項、要約および図面を含む）、あるいはそのように開示されたあらゆる方法または工程の段階のあらゆる新規の一つ、またはあらゆる新規の組み合わせ物に及ぶ。
【０２７５】
読者の注目は、本出願書と関連して本明細書と同時に、またはその以前に出願され、そして本明細書とともに公衆の閲覧に公開されているすべての書類および文書に向けられ、そしてすべてのこのような書類および文書の内容が、引用により本明細書に取り込まれていることとされる。
【０２７６】
本明細書の説明および請求項を通して、用語「含んでなる（ｃｏｍｐｒｉｓｅ）」および「含む（ｃｏｎｔａｉｎ）」およびそれらの変化形は「限定はしないが、それらを含む」ことを意味し、そしてそれらは他の部分、添加剤、成分、整数（ｉｎｔｅｇｅｒｓ）または段階を排除することは意図されない（そして排除しない）。本明細書の説明および請求項を通して、単数は、文脈が他を要求しない限り、複数を包含する。とりわけ、不定冠詞が使用される場合は、文脈が他を要求しない限り、明細書は複数並びに単数を想定するものと理解することができる。
【０２７７】
本発明の特定の相様、実施態様または実施例に関して記載される特徴物、整数、特徴、化合物、化学部分または基は、それらと矛盾しない限り、本明細書に記載のあらゆる他の相様、実施態様または実施例に適用可能であると理解されることができる。少なくとも幾つかのこのような特徴物および／または段階が相互に排他的である組み合わせ物を除いて、本明細書中に開示されるすべての特徴物（あらゆる付記の請求項、要約および図面を含む）および／または、そのように開示されたあらゆる方法または工程のすべての段階は、どんな組み合わせ物にも組み合わせることができる。本発明は、あらゆる前記の実施態様の詳細に制約されない。本発明は、本明細書中に開示された特徴物の、あらゆる新規の一つ、またはあらゆる新規の組み合わせ物に及ぶ（あらゆる添付請求項、要約および図面を含む）、あるいはそのように開示されたあらゆる方法または工程の段階の、あらゆる新規の一つ、またはあらゆる新規の組み合わせ物に及ぶ。
【０２７８】
読者の注目は、本出願と関連して本明細書と同時にまたはその以前に出願され、そして本明細書とともに公衆の閲覧に公開されているすべての書類および文書に向けられ、そしてすべてのこのような書類および文書の内容は引用により本明細書に取り込まれていることとされる。
【図１】
0006422944.tif 000035
【図２−１】
0006422944.tif 000036
【図２−２】
0006422944.tif 000037
【図３】
0006422944.tif 000038
【図４】
0006422944.tif 000039
【図５】
0006422944.tif 000040
【図６】
0006422944.tif 000041